(57)【要約】  透明性、低着色性及び熱線遮蔽性に優れた樹脂成形体；並びに前記樹脂成形体を含む熱線遮蔽板、屋根材、窓材を提供する。  透明樹脂、タングステン酸化物粒子（Ｗ）及び分散剤粒子（Ｘ）を含有する樹脂組成物からなる樹脂成形体であって、分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態の少なくとも一方の形態を有する、複合粒子（ＸＷ）を含有する、樹脂成形体；及び  透明樹脂、タングステン酸化物粒子（Ｗ）及び分散剤粒子（Ｘ）を含有する樹脂組成物からなる樹脂成形体であって、前記タングステン酸化物粒子（Ｗ）と前記分散剤粒子（Ｘ）を含む複合粒子（ＸＷ）を含有し、前記複合粒子（ＸＷ）の分散粒子径が１００ｎｍ以上１０００ｎｍ以下である、樹脂成形体。
2020027212.tif 000002
【特許請求の範囲】
【請求項１】
透明樹脂、タングステン酸化物粒子（Ｗ）及び分散剤粒子（Ｘ）を含有する樹脂組成物からなる樹脂成形体であって、
分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態の少なくとも一方の形態を有する、複合粒子（ＸＷ）を含有する、樹脂成形体。
【請求項２】
透明樹脂、タングステン酸化物粒子（Ｗ）及び分散剤粒子（Ｘ）を含有する樹脂組成物からなる樹脂成形体であって、
前記タングステン酸化物粒子（Ｗ）と前記分散剤粒子（Ｘ）を含む複合粒子（ＸＷ）を含有し、
前記複合粒子（ＸＷ）の分散粒子径が１００ｎｍ以上１０００ｎｍ以下である、樹脂成形体。
【請求項３】
前記複合粒子（ＸＷ）が、分散剤粒子（Ｘ）の粒子の表面に、タングステン酸化物粒子（Ｗ）が存在する形態、及び、分散剤粒子（Ｘ）の粒子の内部に、複数のタングステン酸化物粒子（Ｗ）が含有された形態の少なくとも一方の形態を有する、請求項２に記載の樹脂成形体。
【請求項４】
前記樹脂成形体の投影面積における単位面積あたりの、前記樹脂成形体の前記タングステン酸化物粒子（Ｗ）の含有量が、０．０５ｇ／ｍ２以上３．００ｇ／ｍ２以下である、請求項1〜３のいずれか一項に記載の樹脂成形体。
【請求項５】
前記透明樹脂が（メタ）アクリル重合体（Ｐ）であり、前記樹脂組成物が(メタ)アクリル樹脂組成物である、請求項１〜４のいずれか一項に記載の樹脂成形体。
【請求項６】
（メタ）アクリル重合体（Ｐ）、タングステン酸化物粒子（Ｗ）及び分散剤粒子（Ｘ）を含有する(メタ)アクリル樹脂組成物からなる樹脂成形体であって、
分散剤粒子（Ｘ）の粒子の表面にタングステン酸化物粒子（Ｗ）が吸着された形態、及び、分散剤粒子（Ｘ）の粒子の内部に複数のタングステン酸化物粒子（Ｗ）が含有された形態の少なくとも一方の形態を有する複合粒子（ＸＷ）を含有し、
前記樹脂成形体の投影面積における単位面積あたりの、前記樹脂成形体の前記タングステン酸化物粒子（Ｗ）の含有量が、０．０５ｇ／ｍ２以上３．００ｇ／ｍ２以下である、樹脂成形体。
【請求項７】
前記分散剤粒子（Ｘ）が、架橋構造を有する粒子状の共重合体（Ｄ）であり、
前記複合粒子（ＸＷ）が、前記分散剤粒子（Ｘ）の粒子の表面に前記タングステン酸化物粒子（Ｗ）が存在する形態を有する複合粒子（ＸＷ１）を含有する、請求項１〜６のいずれか一項に記載の樹脂成形体。
【請求項８】
（メタ）アクリル重合体（Ｐ）、タングステン酸化物粒子（Ｗ）及び分散剤粒子（Ｘ）を含有する(メタ)アクリル樹脂組成物からなる樹脂成形体であって、
前記分散剤粒子（Ｘ）が、架橋構造を有する粒子状の共重合体（Ｄ）であり、
前記分散剤粒子（Ｘ）の粒子の表面に前記タングステン酸化物粒子（Ｗ）が吸着された複合粒子（ＸＷ１）を形成している、樹脂成形体。
【請求項９】
前記粒子状の共重合体（Ｄ）が、
架橋構造を有するゴム状共重合体と、
該ゴム状共重合体の存在下に、炭素数１以上８以下のアルキル基を有するアクリル酸アルキルエステル（ａ１）、及び、炭素数１以上８以下のアルキル基を有するメタクリル酸アルキルエステル（ａ２）の少なくとも一方を含む単量体混合物を重合してなる外層重合体（Ｃ）と
を有する多段重合共重合体である、請求項７又は８に記載の樹脂成形体。
【請求項１０】
前記ゴム状共重合体が、
炭素数１以上８以下のアルキル基を有するアクリル酸アルキルエステル（ａ１）、芳香族ビニル化合物（ａ３）及び多官能単量体（ａ５）を含む単量体混合物を重合してなる中間層重合体（Ｂ）を有する、請求項９に記載の樹脂成形体。
【請求項１１】
前記ゴム状共重合体が、
炭素数１以上８以下のアルキル基を有するアクリル酸アルキルエステル（ａ１）、炭素数１以上４以下のアルキル基を有するメタクリル酸アルキルエステル（ａ４）、芳香族ビニル化合物（ａ３）及び多官能単量体（ａ５）を含む単量体混合物を重合してなる最内層重合体（Ａ）と、
該最内層重合体(Ａ)の存在下に、炭素数１以上８以下のアルキル基を有するアクリル酸アルキルエステル（ａ１）、芳香族ビニル化合物（ａ３）及び多官能単量体（ａ５）を含む単量体混合物を重合してなる中間層重合体（Ｂ）と
を有する、請求項９又は１０に記載の樹脂成形体。
【請求項１２】
(メタ)アクリル樹脂組成物中の複合粒子（ＸＷ）の分散粒子径が１００ｎｍ以上１０００ｎｍ以下である、請求項６〜１１のいずれか一項に記載の樹脂成形体。
【請求項１３】
前記分散剤粒子（Ｘ）が、炭素数が１〜８のアルキル基をエステル側鎖として有する（メタ）アクリル酸アルキルエステル(但し、メタクリル酸メチルを除く)由来の繰り返し単位を含む粒子状の共重合体であり、
前記樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（３）及び（４）を満たす、請求項１〜６のいずれか一項に記載の樹脂成形体。
５０≦ｗ≦５００                                    （３）
５．１１ｗ＋４４４≦ｘ≦１０．００ｗ＋２０００      （４）
【請求項１４】
（メタ）アクリル重合体（Ｐ）、タングステン酸化物粒子（Ｗ）及び分散剤粒子（Ｘ）を含有する(メタ)アクリル樹脂組成物からなる樹脂成形体であって、
分散剤粒子（Ｘ）が、炭素数が１〜８のアルキル基をエステル側鎖として有する（メタ）アクリル酸アルキルエステル(但し、メタクリル酸メチルを除く)由来の繰り返し単位を含む粒子状の共重合体であり、
分散剤粒子（Ｘ）の粒子の表面にタングステン酸化物粒子（Ｗ）が吸着された形態、及び、分散剤粒子（Ｘ）の粒子の内部に複数のタングステン酸化物粒子（Ｗ）が含有された形態の少なくとも一方の形態を有する複合粒子（ＸＷ）を含有し、
樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（３）及び（４）を満たす、樹脂成形体。
５０≦ｗ≦５００                                  （３）
５．１１ｗ＋４４４≦ｘ≦１０．００ｗ＋２０００    （４）
【請求項１５】
樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（５）及び（６）を満たす、請求項１３又は１４に記載の樹脂成形体。
６０≦ｗ≦４５０                                  （５）
５．３８ｗ＋４７７≦ｘ≦７．００ｗ＋１１５０      （６）
【請求項１６】
(メタ)アクリル樹脂組成物中の複合粒子（ＸＷ）の分散粒子径が１００ｎｍ以上１０００ｎｍ以下である、請求項１３〜１５のいずれか一項に記載の樹脂成形体。
【請求項１７】
分散剤粒子（Ｘ）が、炭素数２〜８のアルキル基をエステル側鎖として有するアクリル酸アルキルエステル（ａ７）由来の繰り返し単位、及び、炭素数２〜８のアルキル基をエステル側鎖として有するメタクリル酸アルキルエステル（ａ８）由来の繰り返し単位の少なくとも一方を含み、ガラス転移温度（Ｔｇ）が１０℃以上４０℃以下の共重合体（Ｘ２−Ａ）である、請求項１３〜１６のいずれか一項に記載の樹脂成形体。
【請求項１８】
共重合体（Ｘ２−Ａ）が、該共重合体（Ｘ２−Ａ）の総質量に対して、アクリル酸アルキルエステル（ａ７）由来の繰り返し単位２５質量％以上４５質量％以下、及び、メタクリル酸アルキルエステル（ａ８）由来の繰り返し単位１０質量％以上３０質量％以下を含有する、請求項１７に記載の樹脂成形体。
【請求項１９】
アクリル酸アルキルエステル（ａ７）が、アクリル酸エチル、アクリル酸ｎ−プロピル、アクリル酸ｎ−ブチル、及びアクリル酸２−エチルヘキシルからなる群から選ばれる少なくとも１種を含む、請求項１７又は１８に記載の樹脂成形体。
【請求項２０】
メタクリル酸アルキルエステル（ａ８）が、メタクリル酸ｎ−ブチル、及び、メタクリル酸ｉ−ブチルの少なくとも一方を含む、請求項１７〜１９のいずれか一項に記載の樹脂成形体。
【請求項２１】
（メタ）アクリル樹脂組成物中に複合粒子（ＸＷ）が実質的に一次分散の形態で分散している、請求項１〜２０のいずれか一項に記載の樹脂成形体。
【請求項２２】
透明樹脂、タングステン酸化物粒子（Ｗ）及び分散剤粒子（Ｘ）を含有する樹脂組成物からなる樹脂成形体であって、
分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態、の少なくとも一方の形態を有する複合粒子（ＸＷ）を含有し、且つ、
ＪＩＳ  Ｋ７３６１−１に準拠して波長３８０〜７８０ｎｍの範囲内で測定した全光線透過率が６０％以上であり、
ＪＩＳ  Ｋ７１３６に準拠して波長３８０〜７８０ｎｍの範囲内で測定したヘーズが１０％以下であり、
ＡＳＴＭ  Ｄ１９２５に準拠して測定した、厚み方向のイエローインデックス（ＹＩ）が４．０未満であり、
波長７８０〜２１００ｎｍの範囲内で測定した熱線カット率が４０％以上である、樹脂成形体。
【請求項２３】
請求項１〜２２のいずれか一項に記載の樹脂成形体を含む、熱線遮蔽板。
【請求項２４】
請求項１〜２２のいずれか一項に記載の樹脂成形体を含む、屋根材。
【請求項２５】
請求項１〜２２のいずれか一項に記載の樹脂成形体を含む、窓材。
【発明の詳細な説明】
【技術分野】
【０００１】
本発明は、樹脂成形体、熱線遮蔽板、屋根材、窓材に関する。
本願は、２０１８年７月３１日に、日本に出願された特願２０１８−１４３４６３号、２０１８年７月３１日に、日本に出願された特願２０１８−１４３４６４号及び２０１９年３月１５日に、日本に出願された特願２０１９−０４８３８９号に基づき優先権を主張し、その内容をここに援用する。
【背景技術】
【０００２】
建造物、自動車、列車、バス等の屋根材及び窓材並びに照明装置、看板等の保護材には、意匠性の面で、透明で存在感の低いことが要求されている。すなわち可視光領域で高い透明性を有し、着色が抑えられた樹脂成形体に対する要求が高まっている。
屋根材及び窓材並びに照明装置、看板等の保護材には、太陽光、蛍光灯、ランプ等の光源からの光に含まれる赤外線領域の光（以下、「熱線」と略する）を遮断する性質（以下、「熱線遮蔽性」と略する。）を有していることが要求されている。近年、熱線遮蔽性に優れた樹脂成形体に対する要求が高まっている。【０００３】
樹脂成形体の透明性、低着色性及び熱線遮蔽性を向上させる技術として、例えば、特許文献１には、エステル基を有する高分子化合物で表面被覆された複合タングステン酸化物を含有する樹脂成形体が開示されている。
特許文献２には、複合タングステン酸化物微粒子と、官能基としてアミノ基を有するアクリル樹脂系分散剤と、官能基として水酸基又はカルボキシル基を有するアクリル樹脂系分散剤とを含有する熱線遮蔽微粒子含有樹脂組成物が開示されている。
特許文献３には、（複合）タングステン酸化物微粒子を、アクリル主鎖と水酸基又はエポキシ基とを有する高耐熱性分散剤で、アクリル樹脂中に分散させた熱線遮蔽透明樹脂成形体が開示されている。
特許文献４には、投影面積における単位面積あたりの、前記熱線遮蔽膜の前記複合タングステン酸化物粒子の含有量を規定した熱線遮蔽膜が開示されている。
【先行技術文献】
【特許文献】
【０００４】
【特許文献１】特開２０１０−１６８４３０号公報
【特許文献２】特開２０１４−２３１４３９号公報
【特許文献３】特開２００８−２４９０２号公報
【特許文献４】国際公開第２０１６／０２１３３６号
【発明の概要】
【発明が解決しようとする課題】
【０００５】
しかしながら、特許文献１〜４に開示されている樹脂組成物、樹脂成形体、熱線遮蔽膜にあっては、タングステン酸化物粒子が凝集してヘーズ値が高くなるため、透明性が不十分であり、着色も大きかった。さらに、樹脂成形体には熱線遮蔽性に優れることが求められている。
本発明はこれらの問題点を解決することを目的とする。すなわち、本発明の目的は、透明性、低着色性及び熱線遮蔽性に優れた樹脂成形体；並びに前記樹脂成形体を含む熱線遮蔽板、屋根材、窓材を提供することである。
【課題を解決するための手段】
【０００６】
本発明は、下記［１］〜［２５］に関する。
［１］  透明樹脂、タングステン酸化物粒子（Ｗ）及び分散剤粒子（Ｘ）を含有する樹脂組成物からなる樹脂成形体であって、分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態の少なくとも一方の形態を有する、複合粒子（ＸＷ）を含有する、樹脂成形体。
［２］  透明樹脂、タングステン酸化物粒子（Ｗ）及び分散剤粒子（Ｘ）を含有する樹脂組成物からなる樹脂成形体であって、前記タングステン酸化物粒子（Ｗ）と前記分散剤粒子（Ｘ）を含む複合粒子（ＸＷ）を含有し、前記複合粒子（ＸＷ）の分散粒子径が１００ｎｍ以上１０００ｎｍ以下である、樹脂成形体。
［３］  前記複合粒子（ＸＷ）が、分散剤粒子（Ｘ）の粒子の表面に、タングステン酸化物粒子（Ｗ）が存在する形態、及び、分散剤粒子（Ｘ）の粒子の内部に、複数のタングステン酸化物粒子（Ｗ）が含有された形態の少なくとも一方の形態を有する、［２］の樹脂成形体。
［４］  前記樹脂成形体の投影面積における単位面積あたりの、前記樹脂成形体の前記タングステン酸化物粒子（Ｗ）の含有量が、０．０５ｇ／ｍ２以上３．００ｇ／ｍ２以下である、［１］〜［３］のいずれかの樹脂成形体。
［５］  前記透明樹脂が（メタ）アクリル重合体（Ｐ）であり、前記樹脂組成物が(メタ)アクリル樹脂組成物である、［１］〜［４］のいずれかの樹脂成形体。
［６］  （メタ）アクリル重合体（Ｐ）、タングステン酸化物粒子（Ｗ）及び分散剤粒子（Ｘ）を含有する(メタ)アクリル樹脂組成物からなる樹脂成形体であって、分散剤粒子（Ｘ）の粒子の表面にタングステン酸化物粒子（Ｗ）が吸着された形態、及び、分散剤粒子（Ｘ）の粒子の内部に複数のタングステン酸化物粒子（Ｗ）が含有された形態の少なくとも一方の形態を有する複合粒子（ＸＷ）を含有し、前記樹脂成形体の投影面積における単位面積あたりの、前記樹脂成形体の前記タングステン酸化物粒子（Ｗ）の含有量が、０．０５ｇ／ｍ２以上３．００ｇ／ｍ２以下である、樹脂成形体。
［７］  前記分散剤粒子（Ｘ）が、架橋構造を有する粒子状の共重合体（Ｄ）であり、前記複合粒子（ＸＷ）が、前記分散剤粒子（Ｘ）の粒子の表面に前記タングステン酸化物粒子（Ｗ）が存在する形態を有する複合粒子（ＸＷ１）を含有する、［１］〜［６］のいずれかの樹脂成形体。
［８］  （メタ）アクリル重合体（Ｐ）、タングステン酸化物粒子（Ｗ）及び分散剤粒子（Ｘ）を含有する(メタ)アクリル樹脂組成物からなる樹脂成形体であって、前記分散剤粒子（Ｘ）が、架橋構造を有する粒子状の共重合体（Ｄ）であり、前記分散剤粒子（Ｘ）の粒子の表面に前記タングステン酸化物粒子（Ｗ）が吸着された複合粒子（ＸＷ１）を形成している、樹脂成形体。
［９］  前記粒子状の共重合体（Ｄ）が、架橋構造を有するゴム状共重合体と、該ゴム状共重合体の存在下に、炭素数１以上８以下のアルキル基を有するアクリル酸アルキルエステル（ａ１）、及び、炭素数１以上８以下のアルキル基を有するメタクリル酸アルキルエステル（ａ２）の少なくとも一方を含む単量体混合物を重合してなる外層重合体（Ｃ）とを有する多段重合共重合体である、［７］又は［８］の樹脂成形体。
［１０］  前記ゴム状共重合体が、炭素数１以上８以下のアルキル基を有するアクリル酸アルキルエステル（ａ１）、芳香族ビニル化合物（ａ３）及び多官能単量体（ａ５）を含む単量体混合物を重合してなる中間層重合体（Ｂ）を有する、［９］の樹脂成形体。
［１１］  前記ゴム状共重合体が、炭素数１以上８以下のアルキル基を有するアクリル酸アルキルエステル（ａ１）、炭素数１以上４以下のアルキル基を有するメタクリル酸アルキルエステル（ａ４）、芳香族ビニル化合物（ａ３）及び多官能単量体（ａ５）を含む単量体混合物を重合してなる最内層重合体（Ａ）と、該最内層重合体(Ａ)の存在下に、炭素数１以上８以下のアルキル基を有するアクリル酸アルキルエステル（ａ１）、芳香族ビニル化合物（ａ３）及び多官能単量体（ａ５）を含む単量体混合物を重合してなる中間層重合体（Ｂ）とを有する、［９］又は［１０］の樹脂成形体。
［１２］  (メタ)アクリル樹脂組成物中の複合粒子（ＸＷ）の分散粒子径が１００ｎｍ以上１０００ｎｍ以下である、［６］〜［１１］のいずれかの樹脂成形体。
［１３］  前記分散剤粒子（Ｘ）が、炭素数が１〜８のアルキル基をエステル側鎖として有する（メタ）アクリル酸アルキルエステル(但し、メタクリル酸メチルを除く)由来の繰り返し単位を含む粒子状の共重合体であり、前記樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（３）及び（４）を満たす、［１］〜［６］のいずれかの樹脂成形体。
５０≦ｗ≦５００                                    （３）
５．１１ｗ＋４４４≦ｘ≦１０．００ｗ＋２０００      （４）
［１４］  （メタ）アクリル重合体（Ｐ）、タングステン酸化物粒子（Ｗ）及び分散剤粒子（Ｘ）を含有する(メタ)アクリル樹脂組成物からなる樹脂成形体であって、分散剤粒子（Ｘ）が、炭素数が１〜８のアルキル基をエステル側鎖として有する（メタ）アクリル酸アルキルエステル(但し、メタクリル酸メチルを除く)由来の繰り返し単位を含む粒子状の共重合体であり、分散剤粒子（Ｘ）の粒子の表面にタングステン酸化物粒子（Ｗ）が吸着された形態、及び、分散剤粒子（Ｘ）の粒子の内部に複数のタングステン酸化物粒子（Ｗ）が含有された形態の少なくとも一方の形態を有する複合粒子（ＸＷ）を含有し、樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（３）及び（４）を満たす、樹脂成形体。
５０≦ｗ≦５００                                  （３）
５．１１ｗ＋４４４≦ｘ≦１０．００ｗ＋２０００    （４）
［１５］  樹脂成形体中に含まれるタングステン酸化物粒子（Ｗ）の含有率ｗ（単位：質量ｐｐｍ）、及び、分散剤粒子（Ｘ）の含有率ｘ（単位：質量ｐｐｍ）が、下記式（５）及び（６）を満たす、［１３］又は［１４］の樹脂成形体。
６０≦ｗ≦４５０                                  （５）
５．３８ｗ＋４７７≦ｘ≦７．００ｗ＋１１５０      （６）
［１６］  (メタ)アクリル樹脂組成物中の複合粒子（ＸＷ）の分散粒子径が１００ｎｍ以上１０００ｎｍ以下である、［１３］〜［１５］のいずれかの樹脂成形体。
［１７］  分散剤粒子（Ｘ）が、炭素数２〜８のアルキル基をエステル側鎖として有するアクリル酸アルキルエステル（ａ７）由来の繰り返し単位、及び、炭素数２〜８のアルキル基をエステル側鎖として有するメタクリル酸アルキルエステル（ａ８）由来の繰り返し単位の少なくとも一方を含み、ガラス転移温度（Ｔｇ）が１０℃以上４０℃以下の共重合体（Ｘ２−Ａ）である、［１３］〜［１６］のいずれかの樹脂成形体。
［１８］  共重合体（Ｘ２−Ａ）が、該共重合体（Ｘ２−Ａ）の総質量に対して、アクリル酸アルキルエステル（ａ７）由来の繰り返し単位２５質量％以上４５質量％以下、及び、メタクリル酸アルキルエステル（ａ８）由来の繰り返し単位１０質量％以上３０質量％以下を含有する、［１７］の樹脂成形体。
［１９］  アクリル酸アルキルエステル（ａ７）が、アクリル酸エチル、アクリル酸ｎ−プロピル、アクリル酸ｎ−ブチル、及びアクリル酸２−エチルヘキシルからなる群から選ばれる少なくとも１種を含む、［１７］又は［１８］の樹脂成形体。
［２０］  メタクリル酸アルキルエステル（ａ８）が、メタクリル酸ｎ−ブチル及びメタクリル酸ｉ−ブチルの少なくとも一方を含む、［１７］〜［１９］のいずれかの樹脂成形体。
［２１］  (メタ)アクリル樹脂組成物中に複合粒子（ＸＷ）が実質的に一次分散の形態で分散している、［１］〜［２０］のいずれかの樹脂成形体。
［２２］  透明樹脂、タングステン酸化物粒子（Ｗ）及び分散剤粒子（Ｘ）を含有する樹脂組成物からなる樹脂成形体であって、
分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態、の少なくとも一方の形態を有する複合粒子（ＸＷ）を含有し、且つ、ＪＩＳ  Ｋ７３６１−１に準拠して波長３８０〜７８０ｎｍの範囲内で測定した全光線透過率が６０％以上であり、ＪＩＳ  Ｋ７１３６に準拠して波長３８０〜７８０ｎｍの範囲内で測定したヘーズが１０％以下であり、ＡＳＴＭ  Ｄ１９２５に準拠して測定した、厚み方向のイエローインデックス（ＹＩ）が４．０未満であり、波長７８０〜２１００ｎｍの範囲内で測定した熱線カット率が４０％以上である、樹脂成形体。
［２３］  ［１］〜［２２］のいずれかの樹脂成形体を含む、熱線遮蔽板。
［２４］  ［１］〜［２２］のいずれかの樹脂成形体を含む、屋根材。
［２５］  ［１］〜［２２］のいずれかの樹脂成形体を含む、窓材。
【発明の効果】
【０００７】
本発明によれば、透明性、低着色性及び熱線遮蔽性に優れた樹脂成形体；並びに前記樹脂成形体を含む熱線遮蔽板、屋根材、窓材が提供される。
【図面の簡単な説明】
【０００８】
【図１】実施例１の樹脂成形体をＴＥＭにて撮影した写真である。
【図２】比較例１の樹脂成形体をＴＥＭにて撮影した写真である。
【図３】実施例１６〜２２、及び比較例８〜１０の樹脂成形体をＴＥＭにて撮影した写真である。
【図４】樹脂成形体に含まれるタングステン酸化物粒子（Ｗ）の含有率ｗと分散剤粒子（Ｘ）の含有率ｘの範囲、並びに、実施例１６〜２２及び比較例８、９を示した模式図である。
【発明を実施するための形態】
【０００９】
以下、本発明を詳細に説明する。
本発明において「（メタ）アクリル酸」は、「アクリル酸」及び「メタクリル酸」から選ばれる少なくとも１種を意味する。
本発明において、「単量体」は未重合の化合物を意味し、「繰り返し単位」は単量体が重合することによって形成された該単量体に由来する単位を意味する。繰り返し単位は、重合反応によって直接形成された単位であってもよく、ポリマーを処理することによって該単位の一部が別の構造に変換されたものであってもよい。
本発明において、「質量％」は全体量１００質量％中に含まれる特定の成分の含有率を示す。
本発明において、特に断らない限り、「〜」を用いて表される数値範囲は、「〜」の前後に記載された数値を下限値及び上限値として含む範囲を意味し、「Ａ〜Ｂ」は、Ａ以上Ｂ以下であることを意味する。
【００１０】
＜樹脂成形体＞
本発明の樹脂成形体は、後述する本発明における樹脂組成物を成形してなる樹脂成形体であって、該樹脂組成物からなる樹脂成形体である。
【００１１】
本発明の第一の実施態様において、分散剤粒子（Ｘ）の粒子の表面にタングステン酸化物粒子（Ｗ）が存在する形態、及び、分散剤粒子（Ｘ）の粒子の内部に複数のタングステン酸化物粒子（Ｗ）が含有された形態の少なくとも一方の形態を有する、複合粒子（ＸＷ）を含有することを特徴とする。
【００１２】
本発明の第二の実施態様において、前記タングステン酸化物粒子（Ｗ）と前記分散剤粒子（Ｘ）を含む複合粒子（ＸＷ）を含有し、前記複合粒子（ＸＷ）の分散粒子径が１００ｎｍ以上１０００ｎｍ以下であることを特徴とする。
【００１３】
本発明の第三の実施態様において、分散剤粒子（Ｘ）の粒子の表面にタングステン酸化物粒子（Ｗ）が存在する形態、及び、分散剤粒子（Ｘ）の粒子の内部に、複数のタングステン酸化物粒子（Ｗ）が含有された形態の少なくとも一方の形態を有する複合粒子（ＸＷ）を含有し、前記樹脂成形体の投影面積における単位面積あたりの、前記樹脂成形体の前記タングステン酸化物粒子（Ｗ）の含有量が、０．０５ｇ／ｍ２以上３．００ｇ／ｍ２以下であることを特徴とする。
【００１４】
本発明の第四の実施態様において、前記分散剤粒子（Ｘ）が、架橋構造を有する粒子状の共重合体（Ｄ）であり、前記分散剤粒子（Ｘ）の粒子の表面に前記タングステン酸化物粒子（Ｗ）が存在する複合粒子（ＸＷ１）を形成していることを特徴とする。
【００１５】
本発明の第五の実施態様において、前記(メタ)アクリル樹脂組成物は、後述する複合粒子（ＸＷ）を含有し、且つ、前記分散剤粒子（Ｘ）が、炭素数が１〜８のアルキル基をエステル側鎖として有する（メタ）アクリル酸アルキルエステル(但し、メタクリル酸メチルを除く)由来の繰り返し単位を含む粒子状の共重合体であり、且つ、樹脂成形体中に含まれるタングステン酸化物粒子（Ｗ）の含有率ｗ（単位：質量ｐｐｍ）と分散剤粒子（Ｘ）の含有率ｘ（単位：質量ｐｐｍ）の関係が、後述する特定の条件を満たすことを特徴とする。
【００１６】
本発明の第六の実施態様において、前記樹脂組成物は、後述する複合粒子（ＸＷ）を含有し、且つ、ＪＩＳ  Ｋ７３６１−１に準拠して波長３８０〜７８０ｎｍの範囲内で測定した全光線透過率が６０％以上であり、ＪＩＳ  Ｋ７１３６に準拠して波長３８０〜７８０ｎｍの範囲内で測定したヘーズが１０％以下であり、ＡＳＴＭ  Ｄ１９２５に準拠して測定した、厚み方向のイエローインデックス（ＹＩ）が４．０未満であり、波長７８０〜２１００ｎｍの範囲内で測定した熱線カット率が４０％以上であることを特徴とする。
【００１７】
前記複合粒子（ＸＷ）は、分散剤粒子（Ｘ）の粒子の表面に１又は複数のタングステン酸化物粒子（Ｗ）が存在する形態、及び、前記分散剤粒子（Ｘ）の粒子の内部に複数の前記タングステン酸化物粒子（Ｗ）が含有された形態の少なくとも一方の形態を有している。なお、分散剤粒子（Ｘ）の粒子の表面及び内部の両方にタングステン酸化物粒子（Ｗ）が存在してもよい。分散剤粒子（Ｘ）の粒子の表面及び内部の両方にタングステン酸化物粒子（Ｗ）が存在している場合は、分散剤粒子（Ｘ）の粒子の表面にタングステン酸化物粒子（Ｗ）が存在する形態に含めることとする。分散剤粒子（Ｘ）の粒子の表面には、複数のタングステン酸化物粒子（Ｗ）が存在することが好ましい。
本発明において、複合粒子（ＸＷ）がこれらの形態を有するか否かは、例えば、ＴＥＭ（Ｔｒａｎｓｍｉｓｓｉｏｎ  Ｅｌｅｃｔｒｏｎ  Ｍｉｃｒｏｓｃｏｐｅ）等の電子顕微鏡による観察像により判断できる。
【００１８】
本発明者らの検討によれば、樹脂成形体中に含まれる複合粒子（ＸＷ）の分散粒子径（樹脂成形体に分散した粒子の粒子径）が小さいほど、入射した可視光の波長域中、比較的波長の短い光が、複合粒子（ＸＷ）によって散乱されて樹脂成形体の着色が増加する傾向にあることを見出した。一方、複合粒子（ＸＷ）の分散粒子径が大きいほど、樹脂成形体の透明性が低下して着色が増大する傾向にあることを見出した。又、樹脂成形体のタングステン酸化物粒子（Ｗ）の含有割合が高いほど、熱線遮蔽性は向上するが、樹脂成形体の透明性が低下し、着色が増加する傾向にあることを見出した。
そこで、本発明者らは更なる検討を行い、タングステン酸化物粒子（Ｗ）を上述した複合粒子（ＸＷ）の形態で含有することにより、タングステン酸化物粒子（Ｗ）を凝集させることなく適度に分散した状態で含むことができ、そのため樹脂成形体の熱線遮蔽性を損なうことなく、透明性、低着色性が良好となることを見出した。なお、複合粒子（ＸＷ）は球形である必要はなく、形状は問わない。
複合粒子（ＸＷ）の分散粒子径の下限は、樹脂成形体中でタングステン酸化物粒子（Ｗ）が再凝集することを抑制でき、樹脂成形体のヘーズ値が低減し、樹脂成形体の透明性が良好となる観点から、１００ｎｍ以上が好ましい。１２０ｎｍ以上がより好ましく、１５０ｎｍ以上がさらに好ましい。複合粒子（ＸＷ）の分散粒子径の上限は、樹脂成形体のヘーズ値が低減し、樹脂成形体の透明性が良好となる観点から、１０００ｎｍ以下が好ましい。６００ｎｍ以下がより好ましく、４００ｎｍ以下がさらに好ましい。上記の上限値及び下限値は任意に組み合わせることができる。
【００１９】
本明細書において、前記「タングステン酸化物粒子（Ｗ）の分散粒子径」とは、タングステン酸化物粒子（Ｗ）の一次粒子径又は凝集粒子の二次粒子径の最大粒径の平均値（最大粒径とは、凝集している場合は二次粒子径を、凝集していない場合は一次粒子径を指す。）のことをいい、後述する複合粒子（ＸＷ）の分散粒子径とは異なる。なお、タングステン酸化物粒子（Ｗ）の凝集粒子とは、タングステン酸化物粒子（Ｗ）（一次粒子）が接触して形成された二次粒子のことをいう。前記分散粒子径の測定方法は、後述する複合粒子の分散粒子径の測定方法と同様の方法で測定できる。
【００２０】
本発明の樹脂成形体においては、樹脂成形体の投影面積における単位面積（単位：ｍ２）あたりのタングステン酸化物粒子（Ｗ）の含有量（以下、「単位面積あたりのタングステン酸化物粒子（Ｗ）の含有量」という。）の下限は、樹脂成形体の熱線遮蔽性が良好となる観点から、０．０５ｇ／ｍ２以上が好ましい。０．１５ｇ／ｍ２以上がより好ましく、０．３０ｇ／ｍ２以上がさらに好ましい。一方、前記の含有量の上限は、樹脂成形体の透明性、低着色性を良好に維持できる観点から、３．００ｇ／ｍ２以下が好ましい。２．００ｇ／ｍ２以下がより好ましく、１．５０ｇ／ｍ２以下がさらに好ましい。上記の上限値及び下限値は任意に組み合わせることができる。
或いは又、本発明の樹脂成形体の単位面積あたりのタングステン酸化物粒子（Ｗ）の含有量は、０．０５ｇ／ｍ２以上３．００ｇ／ｍ２以下が好ましい。０．１５ｇ／ｍ２以上２．００ｇ／ｍ２以下がより好ましく、０．３０ｇ／ｍ２以上１．５０ｇ／ｍ２以下がさらに好ましい。
本発明において、樹脂成形体の投影面積とは、樹脂成形体を平面上に投影したときの面積、すなわち樹脂成形体を主平面の略垂直方向から見たときの２次元での平面積である。樹脂成形体の主平面が曲面形状、複雑な凹凸形状を有している場合には、樹脂成形体の投影面積は実成形体の展開面積より小さくなる。
また、樹脂成形体の投影面積が小さい場合には、例えば、１平方センチメートルあたりのタングステン酸化物粒子（Ｗ）の含有量を、１平方メートルあたりのタングステン酸化物粒子（Ｗ）の含有量に換算すればよい。
【００２１】
或いは又、前記複合粒子（ＸＷ）は、樹脂成形体の透明性、低着色性及び熱線遮蔽性がより良好となる観点から、樹脂成形体を形成する(メタ)アクリル樹脂組成物中に実質的に一次分散の形態で分散していることが好ましい。「実質的に一次分散の形態で分散している」とは、前記複合粒子（ＸＷ）の一次粒子が凝集粒子を形成している形態の全体に対する割合が５％以下であることを意味する。
【００２２】
＜樹脂組成物＞
本発明の樹脂成形体は、樹脂組成物（以下、「本発明における樹脂組成物」という。）からなる。本発明における樹脂組成物は、後述する透明樹脂、後述するタングステン酸化物粒子（Ｗ）及び後述する分散剤粒子（Ｘ）を含有する。
本発明における樹脂組成物が透明樹脂を含むことで、前記樹脂組成物を成形して得られる樹脂成形体の透明性は良好となる。
本発明における樹脂組成物がタングステン酸化物粒子（Ｗ）を含むことで、樹脂成形体の熱線遮蔽性は良好となる。
本発明における樹脂組成物が分散剤粒子（Ｘ）を含むことで、樹脂成形体の透明性、低着色性は良好となる。
さらに、本発明における樹脂組成物が、上述した複合粒子（ＸＷ）を含むことで、樹脂成形体の透明性、低着色性及び熱線遮蔽性は良好となる。
本発明における透明樹脂の種類は、可視光領域の光線透過率が高ければ特に限定されない。本発明における透明樹脂の種類としては、例えば、ＪＩＳ  Ｋ７３６１−１に準拠して波長３８０〜７８０ｎｍの範囲内で測定した全光線透過率が６０％以上の樹脂が挙げられる。具体的には、（メタ）アクリル系樹脂、ポリカーボネート系樹脂、ポリスチレン系樹脂、メタクリル酸メチル−スチレン系樹脂（ＭＳ樹脂）に例示される樹脂の中から所望の特性に応じて選択される１種を単独で用いてもよく、２種以上を混合して用いてもよい。中でも耐熱性、耐衝撃性の点からはポリカーボネート系樹脂が好ましく、透明性、耐候性の点からは（メタ）アクリル系樹脂が好ましい。前記（メタ）アクリル系樹脂の一実施形態としては、後述する（メタ）アクリル重合体（Ｐ）を挙げることができる。
本発明における樹脂組成物の種類は、可視光領域の光線透過率が高ければ特に限定されない。本発明における樹脂組成物の種類としては、例えば、ＪＩＳ  Ｋ７３６１−１に準拠して波長３８０〜７８０ｎｍの範囲内で測定した全光線透過率が６０％以上の樹脂組成物が挙げられる。具体的には、後述する（メタ）アクリル樹脂組成物、ポリカーボネート系樹脂組成物、ポリスチレン系樹脂組成物、メタクリル酸メチル−スチレン系樹脂（ＭＳ樹脂）組成物に例示される透明樹脂組成物の中から所望の特性に応じて選択される１種を単独で用いてもよく、２種以上を混合して用いてもよい。中でも耐熱性、耐衝撃性の点からはポリカーボネート系樹脂組成物が好ましく、透明性、耐候性の点からは（メタ）アクリル樹脂組成物が好ましい。
【００２３】
＜（メタ）アクリル樹脂組成物＞
本発明において、（メタ）アクリル樹脂組成物は、透明樹脂として後述する（メタ）アクリル重合体（Ｐ）、後述するタングステン酸化物粒子（Ｗ）及び後述する分散剤粒子（Ｘ）を含有する。
（メタ）アクリル樹脂組成物が（メタ）アクリル重合体（Ｐ）を含むことで、前記（メタ）アクリル樹脂組成物を成形して得られる樹脂成形体の透明性は良好となる。
（メタ）アクリル樹脂組成物がタングステン酸化物粒子（Ｗ）を含むことで、樹脂成形体の熱線遮蔽性は良好となる。
（メタ）アクリル樹脂組成物が分散剤粒子（Ｘ）を含むことで、樹脂成形体の透明性、低着色性及び熱線遮蔽性はより良好となる。
さらに、（メタ）アクリル樹脂組成物が、上述した複合粒子（ＸＷ）を含むことで、樹脂成形体の透明性、低着色性及び熱線遮蔽性はより良好となる。
【００２４】
＜ポリカーボネート系樹脂組成物＞
ポリカーボネート系樹脂組成物としては、透明樹脂として、例えば、公知の二価フェノールと公知のカルボニル化剤とを界面重縮合法、溶融エステル交換法等で反応させることにより得られるポリカーボネート系樹脂；公知のカーボネートプレポリマーを固相エステル交換法等で重合させることにより得られるポリカーボネート系樹脂；公知の環状カーボネート化合物を開環重合法で重合させることにより得られるポリカーボネート系樹脂を、総質量に対して８０質量％以上含有する樹脂組成物が挙げられる。
【００２５】
ポリカーボネート系樹脂の市販品としては、パンライトシリーズ（商品名、帝人（株）製）、ユーピロンシリーズ（商品名、三菱エンジニアリングプラスチック（株）製）、ＳＤポリカシリーズ（商品名、住化ポリカーボネート（株）製）、ＡＰＥＣシリーズ（商品名、コベストロジャパン（株）製）等が挙げられる。
【００２６】
＜ポリスチレン系樹脂組成物＞
ポリスチレン系樹脂組成物としては、透明樹脂として、スチレン（以下、「Ｓｔ」と略する。）の単独重合体、又は、Ｓｔ由来の繰り返し単位（以下、「Ｓｔ単位」と略する。）の含有率が前記ポリスチレン系樹脂の総質量に対して、７０質量％以上１００質量％未満であるスチレン共重合体（以下、単に「ポリスチレン系樹脂」という。）を、総質量に対して８０質量％以上含有する樹脂組成物が挙げられる。
ポリスチレン系樹脂としては、具体的にはポリスチレン樹脂、スチレン−アクリロニトリル樹脂、アクリロニトリル−ブタジエン−スチレン樹脂、メタクリル酸メチル−スチレン樹脂（ＭＳ樹脂）が挙げられる。好ましくは、メタクリル酸メチル−スチレン樹脂である。
ポリスチレン樹脂の市販品としては、ＰＳＪポリスチレン（商品名、ＰＳジャパン（株）製）が挙げられる。
ＭＳ樹脂の市販品として、エスチレンＭＳシリーズ（商品名、日鉄ケミカル＆マテリアル（株）製）、セビアンＭＡＳシリーズ、（商品名、ダイセルポリマー（株）製）が挙げられる。
【００２７】
＜樹脂成形体（１）＞
樹脂成形体（１）は、本発明の樹脂成形体の一例である。
樹脂成形体（１）において、前記分散剤粒子（Ｘ）は、架橋構造を有する粒子状の共重合体（Ｄ）である（以下、「分散剤粒子（Ｘ１）」という。）。
さらに、樹脂成形体（１）において、前記複合粒子（ＸＷ）は、後述する分散剤粒子（Ｘ１）の粒子の表面にタングステン酸化物粒子（Ｗ）が存在する形態を有する（以下、「複合粒子（ＸＷ１）」という。）。
【００２８】
前記樹脂成形体（１）は、該樹脂成形体（１）中に含まれるタングステン酸化物粒子（Ｗ）の含有率をｗ（単位：質量ｐｐｍ）、及び、分散剤粒子（Ｘ１）の含有率をｘ（単位：質量ｐｐｍ）としたとき、下記式（１）及び（２）を満たすことができる。
４≦ｗ≦１３０００                （１）
５０≦ｘ≦２００００              （２）
【００２９】
前記樹脂成形体（１）において、タングステン酸化物粒子（Ｗ）の含有率ｗの下限は、特に限定されるものではなく、樹脂成形体の熱線遮蔽性が良好となる観点から、４質量ｐｐｍ以上が好ましい。５０質量ｐｐｍ以上がより好ましく、６０質量ｐｐｍ以上がさらに好ましく、１００質量ｐｐｍ以上が特に好ましい。一方、タングステン酸化物粒子（Ｗ）の含有率ｗの上限は、特に限定されるものではなく、樹脂成形体の透明性及び低着色性を良好に維持できる観点から、１３０００質量ｐｐｍ以下が好ましい。６００質量ｐｐｍ以下がより好ましく、５００質量ｐｐｍ以下がさらに好ましく、４５０質量ｐｐｍ以下が特に好ましい。上記の上限及び下限は任意に組み合わせることができる。
【００３０】
前記樹脂成形体（１）において、分散剤粒子（Ｘ１）の含有率ｘの下限は、特に限定されるものではなく、樹脂成形体の透明性及び低着色性が良好となる観点から、５０質量ｐｐｍ以上が好ましい。５００質量ｐｐｍ以上がより好ましく、１０００質量ｐｐｍ以上がさらに好ましく、１５００質量ｐｐｍ以上が特に好ましい。一方、分散剤粒子（Ｘ１）の含有率ｘの上限は、特に限定されるものではなく、樹脂成形体の透明性及び低着色性を良好に維持できる観点から、２００００質量ｐｐｍ以下が好ましい。１００００質量ｐｐｍ以下がより好ましく、８０００質量ｐｐｍ以下がさらに好ましく、６０００質量ｐｐｍ以下が特に好ましい。上記の上限及び下限は任意に組み合わせることができる。
【００３１】
前記樹脂成形体（１）において、前記複合粒子（ＸＷ１）は、樹脂成形体（１）の透明性、低着色性及び熱線遮蔽性がより良好となる観点から、実質的に分散剤粒子（Ｘ１）の粒子の表面にタングステン酸化物粒子（Ｗ）が吸着された形態又は存在する形態を有することが好ましい。「実質的に分散剤粒子（Ｘ１）の粒子の表面にタングステン酸化物粒子（Ｗ）が吸着された形態又は存在する形態」とは、分散剤粒子（Ｘ１）の粒子の内部に複数のタングステン酸化物粒子（Ｗ）が含有された形態の、全体に対する割合が１０％以下であることを意味する。
【００３２】
分散剤粒子（Ｘ１）については、タングステン酸化物粒子（Ｗ）に分散剤粒子（Ｘ１）を予め吸着等により付着させてから透明樹脂と混合してもよく、透明樹脂、タングステン酸化物粒子（Ｗ）、及び分散剤粒子（Ｘ１）を同時に混合してもよく、透明樹脂とタングステン酸化物粒子（Ｗ）の混合物に、後から分散剤粒子（Ｘ１）を添加して混合してもよい。
複合粒子（ＸＷ１）の形態は、前記分散剤粒子（Ｘ１）の種類及び含有率、並びに樹脂成形体の製造条件を調整することにより制御できる。
なお、複合粒子（ＸＷ１）の詳細については後述する。
【００３３】
＜樹脂成形体（２）＞
樹脂成形体（２）は、本発明の樹脂成形体の別の一例である。
樹脂成形体（２）において、前記分散剤粒子（Ｘ）は、炭素数が１〜８のアルキル基をエステル側鎖として有する（メタ）アクリル酸アルキルエステル(但し、メタクリル酸メチルを除く)由来の繰り返し単位を含む粒子状の共重合体である（以下、「分散剤粒子（Ｘ２）」という。）。
さらに、樹脂成形体（２）において、前記複合粒子（ＸＷ）は、後述する分散剤粒子（Ｘ２）の粒子の表面にタングステン酸化物粒子（Ｗ）が存在する形態、及び、分散剤粒子（Ｘ２）の粒子の内部に、複数のタングステン酸化物粒子（Ｗ）が含有された形態の少なくとも一方の形態を有する（以下、「複合粒子（ＸＷ２）」という。）。
【００３４】
樹脂成形体（２）において、前記樹脂成形体（２）中に含まれるタングステン酸化物粒子（Ｗ）の含有率ｗ（単位：質量ｐｐｍ）、及び、分散剤粒子（Ｘ）の含有率ｘ（単位：質量ｐｐｍ）としたとき、下記式（３）及び（４）を満たすことができる。
５０≦ｗ≦５００                                    （３）
５．１１ｗ＋４４４≦ｘ≦１０．００ｗ＋２０００      （４）
【００３５】
前記樹脂成形体（２）において、タングステン酸化物粒子（Ｗ）の含有率ｗの下限は、樹脂成形体の熱線遮蔽性が良好となる観点から、５０質量ｐｐｍ以上が好ましい。６０質量ｐｐｍ以上がより好ましく、１００質量ｐｐｍ以上がさらに好ましい。一方、タングステン酸化物粒子（Ｗ）の含有率ｗの上限は、樹脂成形体の透明性及び低着色性を良好に維持できる観点から、５００質量ｐｐｍ以下が好ましい。４５０質量ｐｐｍ以下がより好ましく、４００質量ｐｐｍ以下がさらに好ましい。上記の上限及び下限は任意に組み合わせることができる。
【００３６】
分散剤粒子（Ｘ２）の含有率ｘの下限は、樹脂成形体の透明性及び低着色性が良好となる観点から、「５．１１ｗ＋４４４」以上が好ましい。「５．３８ｗ＋４７７」以上がより好ましい。一方、分散剤粒子（Ｘ２）の含有率ｘの上限は、樹脂成形体の透明性及び低着色性を良好に維持できる観点から、「１０．００ｗ＋２０００」以下が好ましく、「７．００ｗ＋１１５０」以下がより好ましい。上記の上限及び下限は任意に組み合わせることができる。
【００３７】
さらに、前記ｗ及び前記ｘは、樹脂成形体の透明性、低着色性及び熱線遮蔽性のバランスがより良好となる観点から、下記式（５）及び（６）を満たすことが好ましい。
６０≦ｗ≦４５０                                  （５）
５．３８ｗ＋４７７≦ｘ≦７．００ｗ＋１１５０      （６）
【００３８】
前記樹脂成形体（２）において、前記複合粒子（ＸＷ２）は、タングステン酸化物粒子の分散状態を制御して、樹脂成形体（２）の透明性、低着色性及び熱線遮蔽性が良好となる観点から、分散剤粒子（Ｘ２）の粒子の表面に前記タングステン酸化物粒子（Ｗ）が存在する形態、及び、分散剤粒子（Ｘ２）の粒子の内部に複数のタングステン酸化物粒子（Ｗ）が含有された形態の少なくとも一方の形態を有することが好ましい。
【００３９】
さらに、前記複合粒子（ＸＷ２）は、樹脂成形体の透明性、低着色性及び熱線遮蔽性がより良好となる観点から、実質的に分散剤粒子（Ｘ２）の粒子の表面にタングステン酸化物粒子（Ｗ）が存在する形態であることが好ましい。「実質的に分散剤粒子（Ｘ２）の粒子の表面にタングステン酸化物粒子（Ｗ）が存在する形態である」とは、分散剤粒子（Ｘ２）の粒子の内部に複数のタングステン酸化物粒子（Ｗ）が含有された形態の、全体に対する割合が１０％以下であることを意味する。
【００４０】
分散剤粒子（Ｘ２）については、タングステン酸化物粒子（Ｗ）に分散剤粒子（Ｘ２）を予め吸着等により付着させてから透明樹脂と混合してもよく、透明樹脂、タングステン酸化物粒子（Ｗ）、及び分散剤粒子（Ｘ２）を同時に混合してもよく、透明樹脂とタングステン酸化物粒子（Ｗ）の混合物に、後から分散剤粒子（Ｘ２）を添加して混合してもよい。
本発明の複合粒子（ＸＷ２）の形態は、前記分散剤粒子（Ｘ２）の種類及び含有率、並びに樹脂成形体の製造条件を調整することにより制御できる。
複合粒子（ＸＷ２）の詳細については後述する。
【００４１】
本発明の樹脂成形体は、熱線遮熱性、低着色性、可視光領域の全光線透過率を損なわない範囲で各種添加剤をさらに含有することができる。添加剤の具体例としては、例えば、離型剤、滑剤、可塑剤、酸化防止剤、帯電防止剤、光安定剤、紫外線吸収剤、難燃剤、難燃助剤、重合禁止剤、充填剤、顔料、染料、シランカップリング剤、レベリング剤、消泡剤、蛍光剤、連鎖移動剤等が挙げられる。
【００４２】
本発明により、透明性、低着色性及び熱線遮蔽性に優れた樹脂成形体を得ることができる。より詳しくは、本発明により、蛍光灯、ランプ等の光源の光、太陽光に含まれる赤外線領域の光を遮蔽し、可視光領域で高い全光線透過率を有し、着色が抑えられた樹脂成形体を得ることができる。
【００４３】
＜（メタ）アクリル重合体（Ｐ）＞
本発明においては、透明樹脂として（メタ）アクリル重合体（Ｐ）を用いることが好ましい。
本発明の樹脂成形体において、樹脂組成物が、（メタ）アクリル重合体（Ｐ）を含有することにより、樹脂成形体の透明性が向上するとともに、樹脂成形体の熱分解性が抑制され、加熱成形性、耐熱性、機械的強度を良好にすることができる。
【００４４】
本発明の（メタ）アクリル重合体（Ｐ）としては、メタクリル酸メチルの単独重合体を用いてもよいし、（メタ）アクリル重合体（Ｐ）の総質量１００質量％に対し、メタクリル酸メチル由来の繰り返し単位（以下、「ＭＭＡ単位」という。）８０質量％以上１００質量％未満と他の（メタ）アクリル酸エステル単量体（以下、「（メタ）アクリル酸エステル（Ｍ）」という。）由来の繰り返し単位０質量％を超えて２０質量％以下を含有する共重合体を用いてもよい。
得られる樹脂成形体の加熱成形性、耐熱分解性が良好となる観点から、（メタ）アクリル重合体（Ｐ）は、ＭＭＡ単位８０質量％以上９９質量％以下と後述する（メタ）アクリル酸エステル（Ｍ）単位１質量％以上２０質量％以下を含む共重合体がより好ましく、ＭＭＡ単位９０質量％以上９８質量％以下と（メタ）アクリル酸エステル（Ｍ）単位２質量％以上１０質量％以下を含む共重合体がさらに好ましい。
或いは又、得られる樹脂成形体の透明性、耐熱性及び機械的強度が良好となる観点からは、（メタ）アクリル重合体（Ｐ）は、ＭＭＡの単独重合体であることが好ましい。
【００４５】
前記の（メタ）アクリル酸エステル（Ｍ）は、メタクリル酸メチルと共重合可能な単量体であれば特に限定されない。（メタ）アクリル酸エステル（Ｍ）としては、例えば、アクリル酸メチル、（メタ）アクリル酸エチル、（メタ）アクリル酸ｎ−プロピル、（メタ）アクリル酸ｉ−プロピル、（メタ）アクリル酸ｔ−ブチル、（メタ）アクリル酸ｉ−ブチル、（メタ）アクリル酸ｎ−ブチル、（メタ）アクリル酸シクロヘキシル、（メタ）アクリル酸ボルニル、（メタ）アクリル酸ノルボルニル、（メタ）アクリル酸イソボルニル、（メタ）アクリル酸アダマンチル、（メタ）アクリル酸ジメチルアダマンチル、（メタ）アクリル酸メチルシクロヘキシル、（メタ）アクリル酸ノルボルニルメチル、（メタ）アクリル酸メンチル、（メタ）アクリル酸フェンチル、（メタ）アクリル酸ジシクロペンタニル、（メタ）アクリル酸ジシクロペンテニルオキシエチル、（メタ）アクリル酸シクロデシル、（メタ）アクリル酸４−ｔ−ブチルシクロヘキシル、（メタ）アクリル酸トリメチルシクロヘキシル等が挙げられる。これらは単独で使用又は２種以上を併用できる。
前記（メタ）アクリル酸アルキルエステルの中でも、アクリル酸エチル、アクリル酸ｎ−プロピル、アクリル酸ｎ−ブチル、及びアクリル酸２−エチルヘキシルからなる群から選ばれる少なくとも１種の単量体は、樹脂成形体の熱分解性を抑制し、加熱成形性が良好となる点から好ましい。
【００４６】
ゲルパーミエーションクロマトグラフィー（ＧＰＣ）で測定した前記（メタ）アクリル重合体（Ｐ）の質量平均分子量（Ｍｗ）は、特に限定されるものではなく、１５０，０００以上３０，０００，０００以下が好ましい。質量平均分子量（Ｍｗ）の下限を１５０，０００以上とすることにより、樹脂成形体の切削加工性、機械的強度が向上する。また、質量平均分子量（Ｍｗ）の上限を３０，０００，０００以下とすることにより、樹脂成形体の加熱成形性が向上する。質量平均分子量（Ｍｗ）は１６０，０００以上１，０００，０００以下がより好ましく、１８０，０００以上７００，０００以下がさらに好ましく、２００，０００以上５００，０００以下が特に好ましい。
前記（メタ）アクリル重合体（Ｐ）の質量平均分子量は、（メタ）アクリル樹脂組成物から形成される樹脂成形体の製造において、重合時の連鎖移動剤の種類、添加量、重合温度、単量体の仕込み組成等を調整することにより制御できる。
【００４７】
＜複合粒子（ＸＷ）＞
複合粒子（ＸＷ）は、本発明の樹脂成形体を形成する樹脂組成物の構成成分の一つである。
前記複合粒子（ＸＷ）は、前記分散剤粒子（Ｘ）の粒子の表面に、前記タングステン酸化物粒子（Ｗ）が存在する形態、及び、分散剤粒子（Ｘ）の粒子の内部に、複数のタングステン酸化物粒子（Ｗ）が含有された形態の少なくとも一方の形態を有する。
さらに、上述したように、本発明の樹脂成形体の一例である樹脂成形体（１）において、前記複合粒子（ＸＷ）は前記複合粒子（ＸＷ１）を含有している。また、別の一例である樹脂成形体（２）において、前記複合粒子（ＸＷ）は前記複合粒子（ＸＷ２）を含有している。
分散剤粒子（Ｘ）を使用することなくタングステン酸化物粒子（Ｗ）を配合した場合、タングステン酸化物粒子（Ｗ）が樹脂成形体を形成する樹脂組成物中で凝集して、樹脂成形体の透明性が低下し、着色する傾向がある。
しかし、本発明の樹脂成形体は、タングステン酸化物粒子（Ｗ）を上述した複合粒子（ＸＷ）の形態で含有することにより、タングステン酸化物粒子（Ｗ）を凝集させることなく適度に分散した状態で含むことできる。そのため樹脂成形体の熱線遮蔽性を損なうことなく、透明性、低着色性がより良好となる。
【００４８】
本明細書において、「分散剤粒子（Ｘ）の粒子の表面にタングステン酸化物粒子（Ｗ）が存在する形態」は、吸着、付着等その機構は特に限定されない。好ましくは吸着である。
「分散剤粒子（Ｘ）の粒子の表面にタングステン酸化物粒子（Ｗ）が存在した形態」とは、タングステン酸化物粒子（Ｗ）がファンデルワールス力等によって分散剤粒子（Ｘ）の粒子の表面に弱く束縛されている状態（物理吸着）、又は、吸着したタングステン酸化物粒子（Ｗ）と分散剤粒子（Ｘ）の粒子の表面との間で電子の交換が行われ、タングステン酸化物粒子（Ｗ）と分散剤粒子（Ｘ）の粒子の表面との間に強い結合（共有結合、イオン結合、金属結合、配位結合）が生じている状態（化学吸着）をいう。
【００４９】
分散剤粒子（Ｘ）の粒子にタングステン酸化物粒子（Ｗ）を吸着させる方法は、特に限定されない。例えば、タングステン酸化物粒子（Ｗ）と分散剤粒子（Ｘ）を溶媒に溶解、攪拌して分散液を調製した後、真空乾燥等の処理で溶媒を除去する方法等が挙げられる。
「分散剤粒子（Ｘ）の粒子の内部に複数のタングステン酸化物粒子（Ｗ）が含有された形態」は、複数のタングステン酸化物粒子（Ｗ）を含んでいれば状態は特に限定されず、タングステン酸化物粒子（Ｗ）が一次粒子又は凝集粒子のいずれとして含有されていてもよい。
分散剤粒子（Ｘ）の粒子にタングステン酸化物粒子（Ｗ）を含有させる方法は、特に限定されない。例えば、分散剤組成物中にタングステン酸化物粒子（Ｗ）を予め分散混合しておき、その後粒子を形成し分散剤粒子（Ｘ）とする方法等が挙げられる。
【００５０】
本発明の樹脂成形体中における、前記複合粒子（ＸＷ）の分散粒子径の下限は、樹脂成形体中でタングステン酸化物粒子（Ｗ）が再凝集することを抑制でき、樹脂成形体のヘーズ値が低減し、樹脂成形体の透明性が良好となる観点から、１００ｎｍ以上が好ましい。１２０ｎｍ以上がより好ましく、１５０ｎｍ以上がさらに好ましい。複合粒子（ＸＷ）の分散粒子径の上限は、樹脂成形体のヘーズ値が低減し、樹脂成形体の透明性が良好となる観点から、１０００ｎｍ以下が好ましい。６００ｎｍ以下がより好ましく、４００ｎｍ以下がさらに好ましい。上記の上限値及び下限値は任意に組み合わせることができる。
或いは又、樹脂成形体中における前記複合粒子（ＸＷ）の分散粒子径は、１００ｎｍ以上１０００ｎｍ以下が好ましい。１２０ｎｍ以上６００ｎｍ以下がより好ましく、１５０ｎｍ以上４００ｎｍ以下がさらに好ましい。
【００５１】
＜タングステン酸化物粒子（Ｗ）＞
タングステン酸化物粒子（Ｗ）は、本発明の樹脂成形体を形成する樹脂組成物の構成成分の一つである。
本発明の樹脂成形体は、タングステン酸化物粒子（Ｗ）を含有することにより、樹脂成形体の熱線遮蔽性が向上する。
該タングステン酸化物粒子（Ｗ）としては、ＷＯＸ（２．４５≦Ｘ≦２．９９９）又はＭＹＷＯＺ（０．１≦Ｙ≦０．５；２．２≦Ｚ≦３．０；Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ及びＣｕからなる群から選択される少なくとも１種の元素である）で示され、且つ、六方晶の結晶構造を有する複合タングステン酸化物粒子が挙げられる。該複合タングステン酸化物粒子としては、例えば、Ｃｓ０．３３ＷＯ３、Ｒｂ０．３３ＷＯ３、Ｋ０．３３ＷＯ３、Ｂａ０．３３ＷＯ３等が挙げられる。タングステン酸化物粒子（Ｗ）としては、熱線遮蔽性がより向上する観点から、セシウムタングステン酸化物粒子が好ましい。タングステン酸化物粒子（Ｗ）としては、市販品では、例えばＹＭＤＳ−８７４（商品名、住友金属鉱山（株）製、Ｃｓ０．３３ＷＯ３）等が挙げられる。これらは１種を用いてもよく、２種以上を併用してもよい。
【００５２】
樹脂成形体の透明性及び着色性は、タングステン酸化物粒子（Ｗ）による光散乱が影響する。可視光領域の光散乱を抑制するには、タングステン酸化物粒子（Ｗ）の分散粒子径は２００ｎｍ以下が好ましく、１００ｎｍ以下がより好ましい。タングステン酸化物粒子（Ｗ）の分散粒子径が光の波長より十分小さくなると、レイリー散乱領域となり、散乱強度は分散粒子径の６乗に比例することから、樹脂成形体の透明性及び低着色性はより向上する。また、タングステン酸化物粒子（Ｗ）の分散粒子径が小さいほど比表面積が増えるため、熱線遮蔽効率が向上すると推察する。しかし、分散粒子径が小さくなりすぎると、粒子同士が再凝集しやすくなることから、タングステン酸化物粒子（Ｗ）の分散粒子径は１０ｎｍ以上が好ましい。
【００５３】
＜分散剤粒子（Ｘ）＞
分散剤粒子（Ｘ）は、本発明の樹脂成形体の構成成分の一つである。本発明における分散剤粒子（Ｘ）は、タングステン酸化物粒子（Ｗ）を分散させる分散剤である。なお、分散剤粒子（Ｘ）は球形である必要はなく、形状は問わない。
本発明における分散剤粒子（Ｘ）は粒子形状を有している。そして、本発明における分散剤粒子（Ｘ）は、その粒子の表面に前記タングステン酸化物粒子（Ｗ）が吸着又は存在した形態、及び、その粒子の内部に複数のタングステン酸化物粒子（Ｗ）が含有された形態の少なくとも一方の形態を有する。これにより、本発明における分散剤粒子（Ｘ）は、樹脂成形体中においてタングステン酸化物粒子（Ｗ）同士の凝集を抑制する作用を有し、その結果、得られた樹脂成形体の透明性及び低着色性が良好となることは、本発明者らの検討により初めて明らかとなったものである。
上述したように、本発明の樹脂成形体の一例である樹脂成形体（１）において、前記分散剤粒子（Ｘ）は後述する分散剤粒子（Ｘ１）である。
また、別の一例である樹脂成形体（２）において、前記分散剤粒子（Ｘ）は後述する分散剤粒子（Ｘ２）である。
【００５４】
＜分散剤粒子（Ｘ１）＞
分散剤粒子（Ｘ１）は、本発明の樹脂成形体の一例である樹脂成形体（１）の構成成分の一つであり、架橋構造を有する粒子状の共重合体（Ｄ）（以下、「粒子状共重合体（Ｄ）」という。）である。
本発明の樹脂成形体においては、分散剤粒子（Ｘ１）である粒子状共重合体（Ｄ）の表面にタングステン酸化物粒子（Ｗ）が存在して前記複合粒子（ＸＷ１）を形成する。その結果、樹脂成形体の製造中にタングステン酸化物粒子（Ｗ）が凝集したり原料中で沈降することを防止できる。すなわち、タングステン酸化物粒子（Ｗ）の一次粒子化、凝集防止、沈降防止を促し、分散性が向上する。これにより樹脂成形体の透明性、低着色性及び熱線遮蔽性が良好になる。
【００５５】
その理由としては、粒子状共重合体（Ｄ）は架橋構造を有し粒子形状を維持できるため、透明樹脂との混合時にも、その表面に存在させたタングステン酸化物粒子（Ｗ）を均一に分散することができると推定される。
【００５６】
樹脂成形体中の前記粒子状共重合体（Ｄ）の分散粒子径は、特に制限されない。樹脂成形体中の前記粒子状共重合体（Ｄ）の分散粒子径は、一般的には１００〜１０００ｎｍが好ましい。
【００５７】
本発明における粒子状共重合体（Ｄ）の形態としては、最内層重合体（Ａ）と中間層重合体（Ｂ）と外層重合体（Ｃ）からなる３層の構造が好ましく挙げられるが、これに限定されない。この他にも、最内層重合体（Ａ）と中間層重合体（Ｂ）との間に他の層をさらに有する構造であってもよい。以下に詳述する。
【００５８】
前記粒子状共重合体（Ｄ）の好ましい形態としては、架橋構造を有するゴム状共重合体と、該ゴム状共重合体の存在下に、後述する炭素数１以上８以下のアルキル基を有するアクリル酸アルキルエステル（ａ１）、及び、後述する炭素数１以上８以下のアルキル基を有するメタクリル酸アルキルエステル（ａ２）の少なくとも一方を含む単量体混合物を重合してなる外層重合体（Ｃ）とを有する多段重合共重合体を挙げることができる。
前記外層重合体（Ｃ）としては、該外層重合体（Ｃ）の総質量に対して、前記アクリル酸アルキルエステル（ａ１）由来の繰り返し単位０質量％を超えて５０質量％以下と前記メタクリル酸アルキルエステル（ａ２）由来の繰り返し単位５０質量％以上１００質量％未満を含む共重合体、又は、前記メタクリル酸アルキルエステル（ａ２）の単独共重合体を挙げることができる。
【００５９】
前記粒子状共重合体（Ｄ）の他の形態としては、後述するゴム状共重合体を有する層と、該層の外層側に、前記外層重合体（Ｃ）を有する層を最外層として有する形態が挙げられる。
前記粒子状共重合体（Ｄ）が、前記外層重合体（Ｃ）を有する層を最外層に有することにより、粒子状共重合体（Ｄ）の表面にタングステン酸化物粒子（Ｗ）が存在する複合粒子（ＸＷ１）を形成する。その結果、樹脂成形体の製造中にタングステン酸化物粒子（Ｗ）が凝集したり、原料中で沈降することを防止できる。すなわち、タングステン酸化物粒子（Ｗ）の分散性が向上するため、樹脂成形体の透明性、低着色性及び熱線遮蔽性が良好となる。
【００６０】
本発明の粒子状共重合体（Ｄ）において、前記ゴム状共重合体の形態は、特に限定されないが、ゴム状共重合体としては、例えば、炭素数１以上８以下のアルキル基を有するアクリル酸アルキルエステル（ａ１）、後述する芳香族ビニル化合物（ａ３）及び多官能単量体（ａ５）とを含む単量体混合物を重合してなる中間層重合体（Ｂ）を有するゴム状共重合体を好ましく挙げることができる。
【００６１】
或いは又、前記ゴム状共重合体の別の好ましい形態として、例えば、炭素数１以上８以下のアルキル基を有するアクリル酸アルキルエステル（ａ１）、後述する炭素数１以上４以下のアルキル基を有するメタクリル酸アルキルエステル（ａ４）、芳香族ビニル化合物（ａ３）及び多官能単量体（ａ５）を含む単量体混合物を重合してなる最内層重合体（Ａ）と、該最内層重合体(Ａ)の存在下に、炭素数１以上８以下のアルキル基を有するアクリル酸アルキルエステル（ａ１）、芳香族ビニル化合物（ａ３）及び多官能単量体（ａ５）を含む単量体混合物を重合してなる中間層重合体（Ｂ）とを有するゴム状共重合体を好ましく挙げることができる。
【００６２】
前記最内層重合体（Ａ）としては、該最内層重合体（Ａ）の総質量に対して、前記アクリル酸アルキルエステル（ａ１）由来の繰り返し単位３０〜５９．９質量％、前記メタクリル酸アルキルエステル（ａ４）由来の繰り返し単位４０〜６９．９質量％と前記芳香族ビニル化合物（ａ３）由来の繰り返し単位０〜２０質量％及び多官能単量体（ａ５）由来の構造単位０．１〜１０質量％を含む共重合体を挙げることができる。
【００６３】
前記中間層重合体（Ｂ）としては、該中間層重合体（Ｂ）の総質量に対して、前記アクリル酸アルキルエステル（ａ１）由来の繰り返し単位７０〜８９．９質量％と前記芳香族ビニル化合物（ａ３）由来の繰り返し単位１０〜２９．９質量％及び多官能単量体（ａ５）由来の構造単位０．１〜５質量％を含む共重合体を好ましく挙げることができる。
【００６４】
前記粒子状共重合体（Ｄ）においては、樹脂成形体の透明性を良好なものとする観点から、屈折率を調整し、良好な透明性を確保することが好ましい。
例えば図１に係る実施例１の樹脂成形体を例として説明する。該樹脂成形体は、(メタ)アクリル樹脂組成物を、（メタ）アクリル重合体（Ｐ）（４）と複合粒子（ＸＷ１）（３）とを含有する(メタ)アクリル樹脂組成物からなり、該複合粒子（ＸＷ１）（３）は、タングステン酸化物粒子（Ｗ）（１）と粒子状共重合体（Ｄ）（２）からなる。
この例では製造例１に記載した原料組成で粒子状共重合体（Ｄ）を形成したが、その結果、樹脂成形体を３ｍｍ程度の板状としたときに、全光線透過率（Ｔｔ）が６０％以上となり、ヘーズ（Ｈ）が１０％以下と透明性が良好であり、イエローインデックス（ＹＩ）が４．０未満で着色が抑制された樹脂成形体が得られた。
なお、全光線透過率およびヘーズは実施例に記載した方法で測定することができる。
【００６５】
＜アクリル酸アルキルエステル（ａ１）＞
アクリル酸アルキルエステル（ａ１）は、前記粒子状共重合体（Ｄ）の外層重合体（Ｃ）、中間層重合体（Ｂ）及び最内層重合体（Ａ）の構成成分の一つである。
前記粒子状共重合体（Ｄ）の外層重合体（Ｃ）、中間層重合体（Ｂ）、及び最内層重合体（Ａ）が、構成成分の一つとして、アクリル酸アルキルエステル（ａ１）由来の繰り返し単位を含むことにより、樹脂成形体の透明性と低着色性が良好となる。
【００６６】
アクリル酸アルキルエステル（ａ１）としては、炭素数１以上８以下のアルキル基を有するアクリル酸アルキルエステルを用いることができる。具体的には、アクリル酸メチル及びアクリル酸エチル、アクリル酸ｉ−プロピル、アクリル酸ｎ−ブチル、アクリル酸２−エチルヘキシルからなる群から選ばれる少なくとも１種が挙げられる。これらは単独で又は２種以上を組み合わせて用いることができる。中間層重合体（Ｂ）に用いるアクリル酸アルキルエステル（ａ１）としては、タングステン酸化物粒子（Ｗ）を粒子状共重合体（Ｄ）の粒子表面に存在させて、その分散性が良好となる観点からアクリル酸ｎ−ブチルが好ましい。また、外層重合体（Ｃ）に用いるアクリル酸アルキルエステル（ａ１）としては、粒子状共重合体（Ｄ）の熱安定性の観点から、アクリル酸メチルが好ましい。
【００６７】
＜メタクリル酸アルキルエステル（ａ２）＞
メタクリル酸アルキルエステル（ａ２）は、前記粒子状共重合体（Ｄ）の外層重合体（Ｃ）の構成成分の一つである。
前記粒子状共重合体（Ｄ）の外層重合体（Ｃ）が、構成成分の一つとして、メタクリル酸アルキルエステル（ａ２）由来の繰り返し単位を含むことにより、樹脂成形体の透明性と低着色性が良好となる。
メタクリル酸アルキルエステル（ａ２）としては、炭素数１以上８以下のアルキル基を有するメタクリル酸アルキルエステルを用いることができる。具体的には、メタクリル酸メチル、メタクリル酸エチル、メタクリル酸ｉ―プロピル、メタクリル酸ｎ−ブチル、メタクリル酸２−エチルヘキシルからなる群から選ばれる少なくとも１種が挙げられる。これらは単独で又は２種以上を組み合わせて用いることができる。粒子状共重合体（Ｄ）の（メタ）アクリル樹脂組成物への分散性の観点からメタクリル酸メチルが好ましい。
【００６８】
＜芳香族ビニル化合物（ａ３）＞
芳香族ビニル化合物（ａ３）は、前記粒子状共重合体（Ｄ）の最内層重合体（Ａ）、中間層重合体（Ｂ）の構成成分の一つである。
前記粒子状共重合体（Ｄ）の中間層重合体（Ｂ）が、構成成分の一つとして、芳香族ビニル化合物（ａ３）由来の繰り返し単位を含むことにより、樹脂成形体の透明性と低着色性が良好となる。
芳香族ビニル化合物（ａ３）としては、具体的には、スチレン、α―メチルスチレン、ビニルトルエンからなる群から選ばれる少なくとも１種が挙げられる。これらは単独で又は２種以上を組み合わせて用いることができる。分散剤粒子（Ｘ）を乳化重合法、懸濁重合法で製造する際に、芳香族ビニル化合物（ａ３）の水への溶解性が高く、重合の制御が容易である観点からスチレンが好ましい。
【００６９】
＜メタクリル酸アルキルエステル（ａ４）＞
メタクリル酸アルキルエステル（ａ４）は、本発明の最内層重合体（Ａ）の構成成分の一つである。
前記粒子状共重合体（Ｄ）の最内層重合体（Ａ）が、構成成分の一つとして、メタクリル酸アルキルエステル（ａ４）由来の繰り返し単位を含むことにより、本発明の(メタ)アクリル樹脂組成物を成形して樹脂成形体の透明性と低着色性が良好となる。
メタクリル酸アルキルエステル（ａ４）としては、炭素数１以上４以下のアルキル基を有するメタクリル酸アルキルエステルを用いることができる。具体的には、メタクリル酸メチル、メタクリル酸エチル、メタクリル酸ｉ−プロピル、メタクリル酸ｎ−ブチルからなる群から選ばれる少なくとも１種が挙げられる。これらは単独で又は２種以上を組み合わせて用いることができる。これらの中でも、樹脂成形体の透明性に優れる観点からメタクリル酸メチルが好ましい。
【００７０】
本発明の最内層重合体（Ａ）、中間層重合体（Ｂ）、及び外層重合体（Ｃ）は、得られる樹脂成形体の性能を損なわない範囲で、それぞれ独立して、後述する多官能単量体（ａ５）由来の構造単位、又は、後述する他の単官能単量体（ａ６）由来の繰り返し単位をさらに含むことができる。
【００７１】
＜多官能単量体（ａ５）＞
多官能単量体（ａ５）は、本発明の最内層重合体（Ａ）、中間層重合体（Ｂ）の構成成分の一つとして用いることができる。
多官能単量体（ａ５）は、共重合可能な官能基を２以上有する単量体であり、前記単量体（ａ１）〜（ａ４）及び後述する他の単官能単量体（ａ６）と共重合可能な化合物であれば特に限定されない。多官能単量体（ａ５）としては、例えば、ジ（メタ）アクリル酸エチレングリコール、ジ（メタ）アクリル酸１，３−ブタンジオール、ジ（メタ）アクリル酸トリエチレングリコール、ジ（メタ）アクリル酸ポリエチレングリコール、ジ（メタ）アクリル酸アリル、ジビニルベンゼン等の架橋剤、トリメチロールプロパントリアクリレート、トリアリルイソシアヌレート、ペンタエリスリトールテトラアクリレート等の架橋剤、マレイン酸ジアリル、ジビニルベンゼン、フタル酸ジアリル、フマル酸ジアリル、シアヌル酸トリアリル、トリメリット酸トリアリル等が挙げられる。これらは１種を用いてもよく、２種以上を併用してもよい。
【００７２】
＜他の単官能単量体（ａ６）＞
他の単官能単量体（ａ６）は、本発明の最内層重合体（Ａ）、中間層重合体（Ｂ）、及び外層重合体（Ｃ）の構成成分の一つとして用いることができる。
他の単官能単量体（ａ６）は、前記単量体（ａ１）〜（ａ４）及び前記多官能単量体（ａ５）と共重合可能な単量体であれば特に限定されない。他の単官能単量体（ａ６）としては、例えば、（メタ）アクリル酸デシル、（メタ）アクリル酸ラウリル、（メタ）アクリル酸ステアリル等の炭素数９以上のアルキル基を有する（メタ）アクリル酸アルキルエステル、（メタ）アクリル酸、（メタ）アクリルアミド、或いは又、（メタ）アクリロニトリル等のシアン化ビニル化合物等が挙げられる。これらは１種を用いてもよく、２種以上を併用してもよい。
【００７３】
なお、上述した粒子状共重合体（Ｄ）は、公知の方法により製造できる。例えば、特開２００６−１６０９９０号公報の段落００４８〜００５４に記載の方法、国際公開第２００５／０９７８５６号の段落００３０〜００３６に記載の方法を用いることができる。
【００７４】
＜分散剤粒子（Ｘ２）＞
分散剤粒子（Ｘ２）は、本発明の樹脂成形体の別の一例である樹脂成形体（２）の構成成分の一つである。
本発明の樹脂成形体は、分散剤粒子（Ｘ２）を含有することにより、タングステン酸化物粒子（Ｗ）の分散性が向上する。これによりタングステン酸化物粒子（Ｗ）の一次粒子化、凝集防止、沈降防止を促し、樹脂成形体の熱線遮蔽性と透明性がさらに向上する。
【００７５】
本発明における分散剤粒子（Ｘ２）としては、タングステン酸化物粒子（Ｗ）の分散性を良好にでき、樹脂成形体の透明性と熱線遮蔽性が良好となる観点から、炭素数が１〜８のアルキル基をエステル側鎖として有する（メタ）アクリル酸アルキルエステル(但し、メタクリル酸メチルを除く)由来の繰り返し単位（以下、「（メタ）アクリル酸アルキルエステル単位」という。）を含む粒子状の重合体が用いられる。前記重合体の前記（メタ）アクリル酸アルキルエステル単位の含有量は、樹脂成形体の透明性と熱線遮蔽性がより良好となる観点から、前記重合体の総質量に対して、３５質量％以上７５質量％以下が好ましい。
【００７６】
炭素数が１〜８のアルキル基をエステル側鎖として有するメタクリル酸アルキルエステルとしては、メタクリル酸エチル、メタクリル酸ｉ−プロピル、メタクリル酸ｎ−ブチル、メタクリル酸２−エチルヘキシル等が挙げられる。これらは単独で又は２種以上を組み合わせて用いることができる。炭素数が１〜８のアルキル基をエステル側鎖として有するアクリル酸アルキルエステルとしては、アクリル酸メチル、アクリル酸エチル、アクリル酸ｉ−プロピル、アクリル酸ｎ−ブチル、アクリル酸２−エチルヘキシル等が挙げられる。これらは単独で又は２種以上を組み合わせて用いることができる。アクリル酸ｎ−ブチルを使用することが好ましい。
【００７７】
さらに、分散剤粒子（Ｘ２）を構成する前記共重合体は、得られる樹脂成形体の透明性がより良好となる観点から、ＭＭＡ単位を含むことができる。分散剤粒子（Ｘ２）を構成する前記重合体の前記ＭＭＡ単位の含有量は、樹脂成形体の透明性がより良好となる観点から、総質量に対して、２５質量％以上６５質量％以下が好ましい。
【００７８】
前記共重合体の具体的な実施形態としては、アクリル酸ブチル単位とメタクリル酸ブチル単位とメタクリル酸メチル単位を含む共重合体、アクリル酸エチル単位とメタクリル酸エチル単位とメタクリル酸メチル単位を含む共重合体等が挙げられる。
【００７９】
さらに、本発明における前記分散剤粒子（Ｘ２）のより好ましい実施形態として、タングステン酸化物粒子（Ｗ）の分散性をより良好にでき、樹脂成形体の透明性と熱線遮蔽性がより良好となる観点から、後述する共重合体（Ｘ２−Ａ）が挙げられる。
【００８０】
＜共重合体（Ｘ２−Ａ）＞
共重合体（Ｘ２−Ａ）は、上述した分散剤粒子（Ｘ２）を構成する重合体の実施形態の一つとして用いることができる。
本発明の樹脂成形体は、分散剤粒子（Ｘ２）として共重合体（Ｘ２−Ａ）を含有することにより、樹脂成形体の熱線遮蔽性を損なうことなく、透明性と低着色性を優れたものにできる。
共重合体（Ｘ２−Ａ）は、炭素数２〜８のアルキル基をエステル側鎖として有するアクリル酸アルキルエステル（ａ７）由来の繰り返し単位（以下、「アクリル酸アルキルエステル（ａ７）単位」という。）、及び、炭素数２〜８のアルキル基をエステル側鎖として有するメタクリル酸アルキルエステル（ａ８）由来の繰り返し単位（以下、「メタクリル酸アルキルエステル（ａ８）単位」という。）の少なくとも一方を含む共重合体である。
【００８１】
共重合体（Ｘ２−Ａ）が、アクリル酸アルキルエステル（ａ７）単位を含むことで、樹脂成形体の熱分解性を抑制し、加熱成形性が良好となる点から好ましい。さらにタングステン酸化物粒子（Ｗ）の分散性が良好となり、樹脂成形体の透明性、低着色性及び熱線遮蔽性が向上する。
共重合体（Ｘ２−Ａ）が、メタクリル酸アルキルエステル（ａ８）単位を含むことで、分散剤粒子（Ｘ）の分散性が良好となる。その結果、タングステン酸化物粒子（Ｗ）の分散性が良好となることで、樹脂成形体の透明性、低着色性及び熱線遮蔽性が向上する。
【００８２】
共重合体（Ｘ２−Ａ）中の、アクリル酸アルキルエステル（ａ７）単位の含有量の下限は、特に限定されるものではなく、樹脂成形体の透明性が良好となる観点から、共重合体（Ｘ２−Ａ）の総質量に対して、５質量％以上が好ましい。２５質量％以上がより好ましく、３０質量％以上がさらに好ましい。一方、アクリル酸アルキルエステル（ａ７）単位の含有量の上限は、特に限定されるものではなく、樹脂成形体の透明性が良好となる観点から、共重合体（Ｘ２−Ａ）の総質量に対して、６５質量％以下が好ましい。４０質量％以下がより好ましく、３５質量％以下がさらに好ましい。上記の上限値及び下限値は任意に組み合わせることができる。
【００８３】
共重合体（Ｘ２−Ａ）中の、メタクリル酸アルキルエステル（ａ８）単位の含有量の下限は、特に限定されるものではなく、樹脂成形体の透明性が良好となる観点から、共重合体（Ｘ２−Ａ）の総質量に対して、１０質量％以上が好ましい。１５質量％以上がより好ましく、２０質量％以上がさらに好ましい。一方、メタクリル酸アルキルエステル（ａ８）単位の含有量の上限は、特に限定されるものではなく、樹脂成形体の透明性が良好となる観点から、共重合体（Ｘ２−Ａ）の総質量に対して、３０質量％以下が好ましい。２５質量％以下がより好ましく、２０質量％以下がさらに好ましい。上記の上限値及び下限値は任意に組み合わせることができる。
【００８４】
或いは又、共重合体（Ｘ２−Ａ）は、該共重合体（Ｘ２−Ａ）の総質量に対して、アクリル酸アルキルエステル（ａ７）単位５質量％以上６５質量％以下と、メタクリル酸アルキルエステル（ａ８）単位１０質量％以上３０質量％以下とを含むことが好ましい。
【００８５】
さらに、共重合体（Ｘ２−Ａ）は、樹脂成形体の透明性がより良好となる観点から、ＭＭＡ単位を含むことができる。前記重合体の前記ＭＭＡ単位の含有量の下限は、特に限定されるものではなく、樹脂成形体の透明性がより良好となる観点から、該共重合体（Ｘ２−Ａ）の総質量に対して、２５質量％以上とすることができる。一方、ＭＭＡ単位の含有量の上限は、特に限定されるものではなく、樹脂成形体の透明性がより良好となる観点から、該共重合体（Ｘ２−Ａ）の総質量に対して、６５質量％以下とすることができる。上記の上限値及び下限値は任意に組み合わせることができる。
【００８６】
共重合体（Ｘ２−Ａ）の一実施態様として、ＭＭＡ単位を含む場合、該共重合体（Ｘ２−Ａ）の総質量に対して、アクリル酸アルキルエステル（ａ７）単位５質量％以上６５質量％以下と、メタクリル酸アルキルエステル（ａ８）単位１０質量％以上３０質量％以下と、ＭＭＡ単位２５質量％以上６５質量％以下を含む共重合体を挙げることができる。アクリル酸アルキルエステル（ａ７）単位２０質量％以上４０質量％以下と、メタクリル酸アルキルエステル（ａ８）単位１０質量％以上３０質量％以下と、ＭＭＡ単位４０質量％以上６０質量％以下を含む共重合体がより好ましい。
【００８７】
前記アクリル酸アルキルエステル（ａ７）としては、アクリル酸エチル、アクリル酸ｎ−プロピル、アクリル酸ｉ−プロピル、アクリル酸ｔ−ブチル、アクリル酸ｉ−ブチル、アクリル酸ｎ−ブチル、アクリル酸シクロヘキシル、アクリル酸２−エチルヘキシル等が挙げられる。これらは単独で使用又は２種以上を併用できる。前記アクリル酸アルキルの中でも、アクリル酸ｎ−ブチル、アクリル酸ｎ−エチル、アクリル酸ｎ−プロピル及びアクリル酸２−エチルヘキシルからなる群から選ばれる少なくとも１種の単量体は、タングステン酸化物粒子（Ｗ）の分散性が良好となる上、（メタ）アクリル重合体（Ｐ）との屈折率差が小さくなることで、得られる樹脂成形体の透明性が向上する点から好ましい。
【００８８】
前記メタクリル酸アルキルエステル（ａ８）としては、具体的には、メタクリル酸エチル、メタクリル酸ｎ−プロピル、メタクリル酸ｉ−プロピル、メタクリル酸ｔ−ブチル、メタクリル酸ｉ−ブチル、メタクリル酸ｎ−ブチル、メタクリル酸シクロヘキシル等が挙げられる。これらは単独で使用又は２種以上を併用できる。前記メタクリル酸アルキルエステルの中でも、メタクリル酸ｎ−ブチル、メタクリル酸ｉ−ブチルからなる群から選ばれる少なくとも１種の単量体は、タングステン酸化物粒子（Ｗ）の分散性が良好となる上、（メタ）アクリル重合体（Ｐ）との屈折率差が小さくなることで樹脂成形体の透明性が向上する点から好ましい。
【００８９】
共重合体（Ｘ２−Ａ）として、具体的には、ＭＭＡ単位２５〜６５質量％、メタクリル酸ｎ−ブチル（ＢＭＡ）単位１０〜３０質量％及びアクリル酸ｎ−ブチル（ＢＡ）単位５〜６５質量％を含む共重合体を挙げることができる。
【００９０】
共重合体（Ｘ２−Ａ）は、樹脂成形体の性能を損なわない範囲で、他の単量体（ａ９）由来の繰り返し単位を含むことができる。
前記他の単量体（ａ９）は、前記前記アクリル酸アルキルエステル（ａ７）、前記メタクリル酸アルキルエステル（ａ８）、及びメタクリル酸メチルと共重合可能な単量体であれば特に限定されない。他の単量体（ａ９）としては、例えば、（メタ）アクリル酸ドデシル、（メタ）アクリル酸トリデシル、（メタ）アクリル酸ステアリル、（メタ）アクリル酸イソボルニル、（メタ）アクリル酸、（メタ）アクリル酸テトラヒドロフルフリル、（メタ）アクリル酸ノルボルニル、（メタ）アクリル酸アダマンチル、（メタ）アクリル酸ジシクロペンテニル、（メタ）アクリル酸ジシクロペンタニル、（メタ）アクリル酸テトラシクロドデカニル、シクロヘキサンジメタノールモノ（メタ）アクリレート等の等の炭素数９以上のアルキル基をエステル側鎖として有する（メタ）アクリル酸アルキルエステル類；スチレン、α−メチルスチレン等の芳香族ビニル単量体が挙げられる。これらは単独で使用又は２種以上を併用できる。
【００９１】
＜樹脂成形体の製造方法＞
本発明の樹脂成形体を得る方法としては、後述する重合性組成物（Ｍ２）を重合する方法が挙げられる。
前記重合性組成物（Ｍ２）を重合して樹脂成形体を得る際に使用されるラジカル重合開始剤としては、例えば、２，２’−アゾビス（イソブチロニトリル）、２，２’−アゾビス（２，４−ジメチルバレロニトリル）等の公知のアゾ化合物、及び、ベンゾイルパーオキサイド、ラウロイルパーオキサイド等の公知の有機過酸化物が挙げられる。これらは単独で又は２種以上を併せて使用できる。必要に応じて、ラジカル重合開始剤と共にアミン、メルカプタン等の公知の重合促進剤を併用することができる。
重合性組成物（Ｍ２）中のラジカル重合開始剤の含有率は、特に限定されるものでなく、当業者が周知技術に従い適宜決めることができる。通常は、前記重合性組成物（Ｍ２）の総質量１００質量部に対して、０．０１質量部以上０．５質量部以下である。
【００９２】
重合性組成物（Ｍ２）を重合する際の重合温度は、特に限定されるものでなく、当業者が周知技術に従い適宜決めることができる。通常、使用するラジカル重合開始剤の種類に応じて２０〜１５０℃の範囲で適宜設定される。また、重合性組成物（Ｍ２）は必要に応じて多段階の温度条件で重合を行うことができる。
【００９３】
重合性組成物（Ｍ２）の重合法としては、例えば、塊状重合法、懸濁重合法、乳化重合法及び分散重合法が挙げられる。これらの中でも、生産性の点で塊状重合法が好ましく、塊状重合法の中でもキャスト重合（注型重合）法がより好ましい。
【００９４】
キャスト重合法としては、例えば、板状の形態を有する樹脂成形体を得る場合、対向する２枚のガラス板又は金属板（ＳＵＳ板）と、その縁部に配置された軟質樹脂チューブ等のガスケットとから形成された空間を鋳型として、重合性組成物（Ｍ２）又は重合性組成物（Ｍ２）の一部を重合したシラップを前記鋳型に注入し、加熱・重合処理することによって重合を完結させ、鋳型から樹脂成形体を取り出すセルキャスト法が挙げられる。或いは又、同一方向に同一速度で所定の間隔をもって対向して走行する２枚のステンレス製エンドレスベルトと、その両側辺部に配置された軟質樹脂チューブ等のガスケットとで形成された空間を鋳型として、前記エンドレスベルトの一端から連続的に重合性組成物（Ｍ２）又は重合性組成物（Ｍ２）の一部を重合したシラップを前記鋳型の注入し、加熱・重合処理することによって重合を完結させ、エンドレスベルトの他端から連続的に樹脂成形体を取り出す連続キャスト法が挙げられる。
鋳型の空隙の間隔を、ガスケットの太さ（直径）で適宜調整して、所望の厚さの樹脂成形体を得ることができる。樹脂成形体の厚さは、通常は０．１〜５０ｍｍの範囲に設定される。
【００９５】
＜重合性組成物（Ｍ２）＞
重合性組成物（Ｍ２）は、本発明の樹脂成形体を得るための原料の一実施態様であり、後述する原料組成物（Ｍ１）、タングステン酸化物粒子（Ｗ）及び分散剤粒子（Ｘ）、並びに公知のラジカル重合開始剤を含有する組成物である。
【００９６】
本発明の樹脂成形体の一例である樹脂成形体（１）において、前記重合性組成物（Ｍ２）は、後述する原料組成物（Ｍ１）、タングステン酸化物粒子（Ｗ）及び前記分散剤粒子（Ｘ１）、並びに公知のラジカル重合開始剤を含有する組成物である。
【００９７】
樹脂成形体（１）の製造において、重合性組成物（Ｍ２）中に含まれる前記タングステン酸化物粒子（Ｗ）の含有率ｗＭ２（単位：質量ｐｐｍ）は、特に限定されるものではなく、該重合性組成物（Ｍ２）の総質量に対して、４質量ｐｐｍ以上１３０００質量ｐｐｍ以下の範囲とすることができる。
重合性組成物（Ｍ２）中に含まれる前記分散剤粒子（Ｘ１）の含有率ｘＭ２（単位：質量ｐｐｍ）は、特に限定されるものではなく、５０質量ｐｐｍ以上２００００質量ｐｐｍ以下の範囲とすることができる。
【００９８】
また、別の一例である樹脂成形体（２）において、前記重合性組成物（Ｍ２）は、後述する原料組成物（Ｍ１）、タングステン酸化物粒子（Ｗ）及び前記分散剤粒子（Ｘ２）、並びにラジカル重合開始剤を含有する組成物である。ここで、ラジカル重合開始剤は特に限定されない。
樹脂成形体（２）の製造において、重合性組成物（Ｍ２）中に含まれるタングステン酸化物粒子（Ｗ）の含有率ｗＭ２（単位：質量ｐｐｍ）、及び、前記分散剤粒子（Ｘ２）の含有率ｘＭ２（単位：質量ｐｐｍ）は、下記式（７）及び（８）の範囲とすることができる。
５０≦ｗＭ２≦５００                                      （７）
５．１１ｗＭ２＋４４４≦ｘＭ２≦１０．００ｗＭ２＋２０００    （８）
【００９９】
なお、分散剤粒子（Ｘ２）は、そのまま原料組成物（Ｍ１）に添加してもよく、分散剤粒子（Ｘ２）と適当な（メタ）アクリル系樹脂とを溶融混練ないし混合して得られたペレットを原料組成物（Ｍ１）に添加してもよい。
【０１００】
＜原料組成物（Ｍ１）＞
原料組成物（Ｍ１）は、前記重合性組成物（Ｍ２）の構成成分であり、前記（メタ）アクリル重合体（Ｐ）の原料成分でもある。
原料組成物（Ｍ１）とは、ＭＭＡを含む単量体組成物であり、具体的には、ＭＭＡと（メタ）アクリル酸エステル（Ｍ）を含む単量体組成物、又は、ＭＭＡ単独からなる組成物である。（メタ）アクリル酸エステル（Ｍ）としては、上述した（メタ）アクリル重合体（Ｐ）の欄に記載した「（メタ）アクリル酸エステル（Ｍ）」と同様の単量体を用いることができる。
原料組成物（Ｍ１）が、（メタ）アクリル酸エステル（Ｍ）を含むことにより、樹脂成形体の加熱成形性、耐熱分解性が向上する。
原料組成物（Ｍ１）が、ＭＭＡを含むことにより、樹脂成形体は透明性、耐熱性及び機械的強度をより優れたものにできる。
また、原料組成物（Ｍ１）中のＭＭＡ、（メタ）アクリル酸エステル（Ｍ）の含有量は、特に限定されるものではなく、例えば最終的に得られた（メタ）アクリル重合体（Ｐ）中に、該（メタ）アクリル重合体（Ｐ）の総質量を１００質量％として、ＭＭＡ単位６０質量％以上１００質量％以下、前記（メタ）アクリル酸エステル（Ｍ）単位０質量％以上４０質量％以下となるように、適宜設定すればよい。
【０１０１】
また、前記原料組成物（Ｍ１）は、ＭＭＡ単位を含む重合体を予め含むことができる。具体的には、原料組成物（Ｍ１）は、後述する重合体（ａ）を、予め含むことができる。原料組成物（Ｍ１）が重合体（ａ）を含むことにより、重合性組成物（Ｍ２）は粘性を有する液体（以下、「シラップ」という）となるため、重合時間を短縮でき、生産性を向上することができる。
上述したシラップを得る方法としては、例えば、原料組成物（Ｍ１）に重合体を溶解させる方法、或いは原料組成物（Ｍ１）に公知のラジカル重合開始剤を添加して、その一部を重合させる方法が挙げられる。
【０１０２】
重合性組成物（Ｍ２）の一実施態様として、重合性組成物（Ｍ２）がシラップである場合には、下記の重合体（ａ）と単量体組成物（ｍ）を含む組成物が挙げられる。
重合体（ａ）：重合体（ａ）の総質量に対して、ＭＭＡ単位６０質量％以上１００質量％未満と前記（メタ）アクリル酸エステル（Ｍ）単位０質量％を超えて４０質量％以下を含む重合体、又は、ＭＭＡ単位１００質量％からなる重合体。
単量体組成物（ｍ）：単量体組成物（ｍ）の総質量に対して、ＭＭＡ６０質量％以上１００質量％未満、（メタ）アクリル酸エステル（Ｍ）０質量％を超えて４０質量％以下を含む単量体組成物、又は、ＭＭＡ単独からなる単量体組成物。
【０１０３】
＜樹脂成形体＞
本発明の樹脂成形体は、上述した（メタ）アクリル樹脂組成物からなる場合、透明性、低着色性及び熱線遮蔽性がさらに優れる。
本発明の樹脂成形体は、上述した（メタ）アクリル樹脂組成物からなる場合、ＪＩＳ  Ｋ７３６１−１に準拠して、波長３８０〜７８０ｎｍの範囲内で測定した透過する光の光路長３ｍｍの全光線透過率が６０％以上であり、ＪＩＳ  Ｋ７１３６に準拠して測定した透過する光の光路長３ｍｍのヘーズが１０％以下であり、ＡＳＴＭ  Ｄ１９２５に準拠して測定した透過する光の光路長３ｍｍのイエローインデックス（ＹＩ）が４．０未満であり、後述する方法に従って波長７８０〜２１００ｎｍの範囲内で測定した透過する光の光路長３ｍｍの熱線カット率が４０％以上であるという条件を満たすことができる。
透過する光の光路長が３ｍｍのときの全光線透過率が６０％以上とは、樹脂成形体の厚みを３ｍｍに限定するものでなく、透過する光の光路長を３ｍｍとして全光線透過率を測定したときの値を規定するものである。
透過する光の光路長が３ｍｍのときのヘーズが１０％以下とは、樹脂成形体の厚みを３ｍｍに限定するものでなく、透過する光の光路長を３ｍｍとしてヘーズを測定したときの値を規定するものである。
透過する光の光路長が３ｍｍのときのＹＩが４．０未満とは、樹脂成形体の厚みを３ｍｍに限定するものでなく、透過する光の光路長を３ｍｍとしてＹＩを測定したときの値を規定するものである。
透過する光の光路長が３ｍｍのときの熱線カット率が４０％以上とは、樹脂成形体の厚みを３ｍｍに限定するものでなく、透過する光の光路長を３ｍｍとして熱線カット率を測定したときの値を規定するものである。
これにより、樹脂成形体の透明性、低着色性及び熱線遮蔽性を良好とすることができる。
【０１０４】
全光線透過率の下限は、樹脂成形体の透明性に優れる観点から、６０％以上である。７０％以上がより好ましい。一方、全光線透過率の上限は、特に限定されるものではなく、熱線遮蔽性を良好に維持できる観点から、通常は、９０％以下、好ましくは８５％以下に設定される。
ヘーズの上限は、樹脂成形体の透明性に優れる観点から、１０％以下である。８％以下がより好ましく、５％以下がさらに好ましい。ヘーズの下限は、特に限定されるものではなく、熱線遮蔽性を良好に維持できる観点から、通常は、０．２％以上に設定される。
ＹＩの上限は、樹脂成形体の低着色性に優れる観点から、４．０未満である。１．０未満がより好ましく、０．５未満がさらに好ましい。一方、ＹＩの下限は、特に限定されるものではなく、小さい値ほど好ましい。ただ、ＹＩの値が小さすぎると、青味がかった色味に見えて好まれない場合があり、通常は−４．０以上、より好ましくは−３．０以上、さらに好ましくは−２．０以上に設定される。
熱線カット率の下限は４０％以上である。５５％以上がより好ましく、６０％以上がさらに好ましい。一方、熱線カット率の上限は、特に限定されるものではなく、１００％とすることもできる。
【０１０５】
上述した、前記全光線透過率が６０％以上、前記ヘーズが１０％以下、前記ＹＩが４．０未満、及び前記熱線カット率が４０％以上である樹脂成形体は、（メタ）アクリル重合体（Ｐ）、タングステン酸化物粒子（Ｗ）及び分散剤粒子（Ｘ）を含有する(メタ)アクリル樹脂組成物からなる樹脂成形体であって、分散剤粒子（Ｘ）の粒子の表面にタングステン酸化物粒子（Ｗ）が存在する形態、及び、分散剤粒子（Ｘ）の粒子の内部に、複数のタングステン酸化物粒子（Ｗ）が含有された形態の少なくとも一方の形態を有する複合粒子（ＸＷ）を含有する、(メタ)アクリル樹脂組成物を成形してなる樹脂成形体である。前記樹脂成形体においては、前記樹脂成形体の投影面積における単位面積あたりの、前記樹脂成形体の前記タングステン酸化物粒子（Ｗ）の含有量が０．０５ｇ／ｍ２以上３．００ｇ／ｍ２以下が好ましい。
【０１０６】
本発明の樹脂成形体は、透明性、低着色性及び熱線遮蔽性に優れているので、可視光領域で高い透明性を有し、着色が抑えられている。そのため、透明で存在感の低いことが要求されている、照明装置、看板等の保護材、特に、建造物、自動車、列車、バス等の屋根材、窓材の用途に適している。また、優れた透明性を生かし、顔料、染料を添加することで様々な調色が可能となる。
【実施例】
【０１０７】
以下に本発明を、実施例を用いて説明する。以下において、「部」及び「％」はそれぞれ「質量部」及び「質量％」を示す。また、実施例及び比較例で使用した化合物の略号は以下のとおりである。
ＭＭＡ：メタクリル酸メチル
ＭＡＡ：メタクリル酸
ＳＴ：スチレン
ＢＡ：アクリル酸ｎ−ブチル
ＢＭＡ：メタクリル酸ｎ−ブチル
ＭＡ：アクリル酸メチル
１，３ＢＤＤＭ：ジメタクリル酸１，３−ブタンジオール
ＢＤＭＡ：ジメタクリル酸１，３−ブチレングリコール
ＡＭＡ：メタクリル酸アリル
ＳＦＳ：ナトリウムホルムアルデヒドスルホキシレート
ＨＰＰ：ｔ−ヘキシルパーオキシピバレート（日油（株）製）
ＢＨＰ：ｔ−ブチルヒドロペルオキシド（東京化成工業（株）製）
ＣＨＰ：クメンヒドロペルオキシド（東京化成工業（株）製）
ＤＢＰ：ジ−ｔ−ブチルペルオキシド（東京化成工業（株）製）
ＯｃＳＨ：ｎ−オクチルメルカプタン
ＡＶＮ：２，２−アゾビス（２，４−ジメチルバレロニトリル）（商品名、富士フイルム和光純薬（株）製）
Ｗ酸化物粒子（Ｗ−１）：タングステン酸化物粒子含有分散粉（商品名：ＹＭＤＳ−８７４、住友金属鉱山（株）製、タングステン酸化物粒子を２３．０質量％含有）
粒子状共重合体（Ｄ−１）：製造例１で製造した分散剤粒子
粒子状共重合体（Ｄ−２）：製造例２で製造した分散剤粒子
共重合体（Ｄ−３）：架橋アクリル系微粒子（商品名：ＭＡ１００２、(株）日本触媒製）
共重合体（Ｄ−４）：市販のアクリル系共重合体（ＭＭＡ単位とＥＡ単位とＭＡＡ単位からなる共重合体、質量平均分子量３５，０００）
共重合体（Ｄ−５）：市販のアクリル系共重合体（ＭＭＡ単位とＥＡ単位とＭＡＡ単位からなる共重合体、質量平均分子量５５，０００）
分散剤共重合体（Ｘ−１）：製造例３で製造した分散剤粒子
分散剤共重合体（Ｘ−２）：ポリエステル樹脂（商品名：ＢＹＫ−Ｗ９０１０、ビックケミー・ジャパン（株）製）
乳化剤（１）：モノ−ｎ−ドデシルオキシテトラオキシエチレンリン酸ナトリウム
乳化剤（２）：モノ（ポリオキシエチレンノニルフェニルエーテル）リン酸４０％とジ（ポリオキシエチレンノニルフェニルエーテル）リン酸６０％混合物の水酸化ナトリウム部分中和物【０１０８】
＜評価方法＞
実施例及び比較例における評価は以下の方法により実施した。【０１０９】
（１）全光線透過率（Ｔｔ）
透明性の指標として、積分球式光線透過率測定装置（日本電色工業（株）製、機種名：ＮＤＨ４０００）を用い、ＪＩＳ  Ｋ７３６１−１に準拠して樹脂成形体の試験片（縦５０ｍｍ×横５０ｍｍ、厚さ：３ｍｍ）に平行光を入射して、波長３８０〜７８０ｎｍの範囲における、全光線透過率（平衡入射光束に対する全透過光束の割合）を測定した。試験片３点を用いて、各試験片につき１回測定を行い、その平均値を全光線透過率（Ｔｔ）とした。【０１１０】
（２）ヘーズ（Ｈ）
透明性の指標として、積分球式光線透過率測定装置（日本電色工業（株）製、機種名：ＮＤＨ４０００）を用い、ＪＩＳ  Ｋ７１３６に準拠して樹脂成形体の試験片（縦５０ｍｍ×横５０ｍｍ、厚さ：３ｍｍ）に平行光を入射して、波長３８０〜７８０ｎｍの範囲における、ヘーズ（％）（平衡入射光束に対する拡散透過光束の割合）を測定した。試験片３点を用いて、各試験片につき１回測定を行い、その平均値をヘーズ値とした。【０１１１】
（３）透明性の判定 
全光線透過率（Ｔｔ）とヘーズ（Ｈ）の測定値に基づいて、透明性を以下の判定基準に従い三段階で評価した。
（判定基準）
ＡＡ：全光線透過率（Ｔｔ）が７０％以上、且つ、ヘーズ（Ｈ）が１０％以下である。
Ａ  ：全光線透過率（Ｔｔ）が６０％以上７０％未満、且つ、ヘーズ（Ｈ）が１０％以下である。
Ｂ  ：ＡＡ、Ａに該当しない。【０１１２】
（４）イエローインデックス（ＹＩ）
低着色性の指標として、分光式色差計（日本電色工業（株）製、機種名：ＳＥ−７７００）を用い、ＡＳＴＭ  Ｄ１９２５に準拠して、Ｃ光源を使用して、樹脂成形体の試験片（縦５０ｍｍ×横５０ｍｍ、厚さ：３ｍｍ）のイエローインデックス（ＹＩ）を測定した。試験片３点を用いて、各試験片につき１回測定を行い、その平均値をイエローインデックス（ＹＩ）とした。さらに、以下の判定基準に従い三段階評価した。
（判定基準）
ＡＡ：ＹＩが１．０未満である。
Ａ  ：ＹＩが１．０以上４．０未満である。
Ｂ  ：ＹＩが４．０以上である。【０１１３】
（５）熱線カット率
熱線遮蔽性の指標として、波長７８０〜２１００ｎｍの範囲における熱線カット率を下記の手順で測定した。樹脂成形体の試験片（縦５０ｍｍ×横５０ｍｍ、厚さ：３ｍｍ）について、紫外可視近赤外分光光度計（（株）日立ハイテクサイエンス製、機種名：ＵＨ４１５０）を用いて、波長７８０〜２１００ｎｍの分光透過率（単位：％）を測定した。次いで、得られた分光透過率に、下記式（９）に従って、ＪＩＳ  Ｒ３１０６で規定される日射の標準スペクトル分布を示す重価係数を乗じて加重平均して、熱線透過率τｅ（単位：％）を得た。【０１１４】
【数１】
2020027212.tif 000003
【０１１５】
［式（９）中、Ｅ（λ）は波長λにおける重価係数であり、τ（λ）は波長λにおける分光透過率（単位：％）である。］【０１１６】
次いで、下記式（１０）より波長７８０〜２１００ｎｍの熱線カット率（単位：％）を算出した。【０１１７】
【数２】
2020027212.tif 000004
【０１１８】
さらに、以下の判定基準に従い熱線カット率を四段階で評価した。
（判定基準）
Ｓ  ：熱線カット率が９０％以上である。
ＡＡ：熱線カット率が５５％以上９０％未満である。
Ａ  ：熱線カット率が４０％以上５５％以上である。
Ｂ  ：熱線カット率が４０％未満である。【０１１９】
（６）複合粒子（ＸＷ）の分散粒子径
樹脂成形体の試験片を、主平面に対して垂直方向に切断した。ウルトラミクロトーム（ライカマイクロシステムズ(株）製、機種名：ＥＭ−ＵＬＴＲＡＣＵＴＵＣＴ）を用いて、前記切断面から、透過型電子顕微鏡用のサンプル１片を切り出した。透過型電子顕微鏡（日本電子工業（株）製、機種名：ＪＥＭ−１０１１）を用いて、前記サンプルを倍率５万倍で観察し、ＴＥＭ観察像を取得した。
分散剤粒子（Ｘ）の粒子にタングステン酸化物粒子（Ｗ）が吸着している複合粒子（ＸＷ）が観察された場合には、任意の２０個の複合粒子（ＸＷ）について、ＴＥＭ観察像上で観察される粒子の最大直径を測定し、その平均値を、複合粒子（ＸＷ）の分散粒子径とした。【０１２０】
（７）質量平均分子量（Ｍｗ）
ゲルパーミエーションクロマトグラフィー法（ＧＰＣ）にて、（メタ）アクリル重合体（Ｐ）の質量平均分子量（Ｍｗ）を測定した。ＴＨＦ１０ｍｌに（メタ）アクリル重合体（Ｐ）２０ｍｇを溶解させ、４０℃で加温した状態で一晩静置した。これに内部標準として、Ｗ４００（２−２‘−メチレンビス（４−メチル−６−ｔ−ブチルフェノール））を添加し、０．２μｍフィルターで濾過した溶液をＧＰＣ測定用のサンプルとした。ＧＰＣ測定では、高速液体クロマトグラフィー測定装置（東ソー（株）製、機種名：ＨＬＣ−８３２０型）に、分離カラム（東ソー（株）製、商品名：ＳＵＰＥＲ  ＨＭ−Ｈ）を２本直列で使用した。また検出器には示差屈折計を用いた。分離カラム温度：４０℃、移動層：ＴＨＦ、移動層の流量：０．６ｍｌ／ｍｉｎ、サンプル注入量：１０μｌの条件で測定を行った。分子量が既知であるポリスチレン数種類（Ｍｗ：３４０〜１，９５０，０００）を標準ポリマーとして、標準ポリマー換算分子量を求めた。【０１２１】
［製造例１］粒子状共重合体（Ｄ−１）の製造：
攪拌機、還流冷却器、窒素吹き込み口、単量体追加口、温度計を備えた５口フラスコに、以下の成分を仕込んだ。（かっこ内の数字は質量部を示す。以下同様に記載する。）
脱イオン水（３００部）
ＳＦＳ（０．４８部）
硫酸第１鉄（０．４×１０−６部）
エチレンジアミン四酢酸二ナトリウム（１．２×１０−６部）【０１２２】
次に、系を窒素置換しながら８０℃に昇温し、下記の組成の混合物（ｅ−１）を２時間かけて投入し、８０℃に保ったまま１時間保持して重合を完結させ、ラテックス（Ｌ−１）を得た。
得られたラテックス（Ｌ−１）の重合率は９９％以上であった。【０１２３】
＜混合物（ｅ−１）＞
ＭＭＡ（２２部）
ＳＴ（２．０部）
ＢＡ（１６部）
１，３ＢＤＤＭ（１．０部）
ＡＭＡ（０．１部）
ＢＨＰ（０．０４部）
乳化剤（１）（１．３部）【０１２４】
次いで、得られたラテックス（Ｌ−１）に、下記の組成の混合物（ｅ−２）を加え、８０℃で１５分間保持した後、下記の組成の混合物（ｅ−３）を３時間かけて滴下し、８０℃で３時間保持して重合を完結させ、ラテックス（Ｌ−２）を得た。
得られたラテックス（Ｌ−２）の重合率は９９％以上であった。【０１２５】
＜混合物（ｅ−２）＞
ＳＦＳ（０．２部）
脱イオン水（５．０部）【０１２６】
＜混合物（ｅ−３）＞
ＳＴ（１０部）
ＢＡ（５０部）
１，３ＢＤＤＭ（０．２部）
ＡＭＡ（１．２部）
ＣＨＰ（０．２部）
乳化剤（１）（２．５部）【０１２７】
次いで、得られたラテックス（Ｌ−２）に、下記の組成の混合物（ｅ−４）を入れ、８０℃で１５分間保持した後、下記の組成の混合物（ｅ−５）を２時間かけて滴下し、８０℃で１時間保持して重合を完結させ、ラテックス（Ｌ−３）を得た。
得られた最終ラテックス（Ｌ−３）の重合率は９９％以上であった。【０１２８】
＜混合物（ｅ−４）＞
ＳＦＳ（０．２部）
脱イオン水（５．０部）【０１２９】
＜混合物（ｅ−５）＞
ＭＭＡ（５７．０部）
ＭＡ（３．０部）
ＢＨＰ（０．１部）
ＯｃＳＨ（０．２部）【０１３０】
ステンレス製の容器に凝固剤として１．６％酢酸カルシウム水溶液３００部を仕込み、混合攪拌下９０℃に昇温し、得られた最終ラテックス（Ｌ−３）３００部を１０分間にわたって連続的に添加しながら凝固し、その後５分間保持した。そして、室温まで冷却し、脱イオン水で洗浄しながら、１３００Ｇで３分間、遠心脱水し、ろ別して湿潤状の重合体を得た。
この湿潤状の重合体を７５℃で４８時間乾燥させて白色粉体状の重合体を得た。これを粒子状共重合体（Ｄ−１）とした。【０１３１】
［製造例２］粒子状共重合体（Ｄ−２）の製造：
攪拌機、還流冷却器、窒素吹き込み口、単量体追加口、温度計を備えた５口フラスコに、以下の成分を仕込んだ。
脱イオン水（３００部）
炭酸ナトリウム（０．０９部）
ほう酸（０．９部）【０１３２】
次に、系を窒素置換しながら８０℃に昇温し、下記の組成の混合物（ｅ−６）６３．６部の内、３．８部を添加して１５分保持し、その後残りの前記混合物（ｅ−６）を５．１部／時間の速度で連続的に添加し、その後１時間保持して最内層の重合を行った。【０１３３】
＜混合物（ｅ−６）＞
ＳＴ（１０部）
ＢＡ（５０部）
ＢＤＭＡ（０．２部）
ＡＭＡ（１．２部）
ＣＨＰ（０．２部）
乳化剤（２）（２．０部）【０１３４】
次いで、下記の組成の混合物（ｅ−７）を５．２部加え、１５分保持した後、下記の組成の混合物（ｅ−８）６０．６部を０．６１部／時間の速度で連続的に添加し、その後１時間保持して最外層の重合を行い、ラテックス（Ｌ−４）を得た。【０１３５】
＜混合物（ｅ−７）＞
ＳＦＳ（０．２部）
脱イオン水（５部）【０１３６】
＜混合物（ｅ−８）＞
ＭＭＡ（５７．０部）
ＢＡ（３．０部）
ＤＢＰ（０．１部）
ＯｃＳＨ（０．２部）【０１３７】
次いで、このラテックス（Ｌ−４）を、製造例１と同様の条件で、凝固、洗浄、脱水、乾燥を行い、白色粉体状の重合体を得た。これを粒子状共重合体（Ｄ−２）とした。【０１３８】
［製造例３］分散剤共重合体（Ｘ−１）の製造：
攪拌機及び還流冷却器付き反応容器内に、イオン交換水２６０部、ジオクチルスルホコハク酸ナトリウム１．５部、過硫酸カリウム０．２部、ＭＭＡ３０部、ＯｃＳＨ０．０５部の混合物を仕込み、容器内を窒素置換したのち、攪拌下で反応容器を６５℃に昇温して２時間加熱攪拌した。
続いて、この反応系にＢＭＡ２０部とＢＡ３０部及びＯｃＳＨ０．５部の混合物を１時間かけて添加し、添加終了後、さらに２時間攪拌した。
続いて、この反応系にＭＭＡ２０部及びＯｃＳＨ０．０５部の混合物を３０分間かけて添加し、さらに２時間加熱攪拌したのち、重合反応を終了、冷却しラテックスを得た。
得られたラテックスを塩化アルミニウム水溶液に加えて塩析凝固したのち、得られた凝固物を、洗浄、乾燥して重合体を得た。これを分散剤共重合体（Ｘ−１）とし、分散剤粒子として用いた。分散剤共重合体（Ｘ−１）のガラス転移温度は２３℃であった。また１Ｈ−ＮＭＲ法を用いた公知の組成分析法の結果、分散剤共重合体（Ｘ−１）は、ＭＭＡ単位５０質量％、ＢＭＡ単位２０質量％及びＢＡ単位３０質量％を含む共重合体であった。【０１３９】
［実施例１］
（１）シラップの製造
冷却管、温度計及び攪拌機を備えた反応器（重合釜）にＭＭＡ１００質量部を供給し、窒素ガスでバブリングしながら、１５分間撹拌した後、温度６０℃まで攪拌しながら昇温した。次いで、ラジカル重合開始剤としてＡＶＮ０．１質量部を添加し、更に前記単量体組成物を１００℃になるまで攪拌しながら昇温した後、１３分間保持した。次いで、反応器の内温が室温になるまで冷却してシラップ（Ｚ）を得た。シラップ（Ｚ）中の重合体（ａ）の含有率は２０質量％であった。
（２）注型重合
上記のシラップ（Ｚ）９２質量部に、ＭＭＡ８質量部、製造例１で製造した粒子状共重合体（Ｄ−１）０．３質量部、タングステン酸化物粒子（Ｗ）としてＷ酸化物粒子（Ｗ−１）を０．０６質量部（タングステン酸化物粒子を１３．８×１０−３質量部含む）及び重合開始剤としてＨＰＰ０．４質量部を撹拌しながら添加して、溶解したものを重合性組成物（Ｍ２）とした。
対向して配置した２枚のＳＵＳ板の端部に、２枚のＳＵＳ板の空隙間隔が４．１ｍｍとなるように軟質樹脂製ガスケットを設置して、鋳型を作製した。次いで、上記の鋳型の中に、前記重合性組成物（Ｍ２）を流し込んだ後、軟質樹脂製ガスケットで封止し、８０℃まで昇温して４０分間保持した後、次いで１３０℃まで昇温して３０分間保持して、重合性組成物（Ｍ２）を重合させた。その後、室温まで冷却し、ＳＵＳ板を取り除いて厚さ３ｍｍの板状の樹脂成形体を得た。得られた樹脂成形体の評価結果を表１に、ＴＥＭで撮影した写真を図１に示す。表中、樹脂成形体に対する（Ｐ）、（Ｗ）、（Ｘ）の量は、それぞれ重合性組成物に占める仕込み量から算出した。
また、樹脂成形体中の（メタ）アクリル重合体（Ｐ）の質量平均分子量（Ｍｗ）は３５０，０００であった。【０１４０】
［比較例１］
分散剤粒子（Ｘ）を不使用とした以外は実施例１と同様にして樹脂成形体を得た。樹脂成形体の評価結果を表１に、ＴＥＭで撮影した写真を図２に示す。【０１４１】
【表１】
2020027212.tif 000005
【０１４２】
［実施例２〜１５］
タングステン酸化物粒子（Ｗ）又は分散剤粒子（Ｘ）の種類又は配合量を、表２記載のとおりに変更した以外は実施例１と同様にして樹脂成形体を得た。樹脂成形体の評価結果を表２に示す。【０１４３】
【表２】
2020027212.tif 000006
【０１４４】
［比較例２〜７］
タングステン酸化物粒子（Ｗ）又は分散剤粒子（Ｘ）の種類又は配合量を、表３記載のとおりに変更した以外は実施例１と同様にして樹脂成形体を得た。樹脂成形体の評価結果を表３に示す。【０１４５】
【表３】
2020027212.tif 000007
【０１４６】
［実施例１６］
実施例１で製造したシラップ（Ｚ）９２質量部、ＭＭＡ８質量部、製造例３で製造した分散剤共重合体（Ｘ−１）０．１質量部、タングステン酸化物粒子（Ｗ）としてＷ酸化物粒子（Ｗ−１）を０．０３質量部（タングステン酸化物粒子を６．９×１０−３質量部含む）及び重合開始剤としてＨＰＰ０.４量部を撹拌しながら添加して溶解したものを重合性組成物（Ｍ２）とした。
実施例１と同様の製造条件で、厚さ３ｍｍの板状の樹脂成形体を得た。得られた樹脂成形体の評価結果を表４に示す。【０１４７】
［実施例１７〜２２］
タングステン酸化物粒子（Ｗ）又は分散剤粒子（Ｘ）の配合量を表４記載のとおりに変更した以外は実施例１６と同様にして樹脂成形体を得た。樹脂成形体の評価結果を表４に示す。【０１４８】
［比較例８］
分散剤粒子（Ｘ）を不使用とした以外は実施例１６と同様にして樹脂成形体を得た。樹脂成形体の評価結果を表４に示す。【０１４９】
［比較例９］
タングステン酸化物粒子（Ｗ）を不使用とした以外は実施例１６と同様にして樹脂成形体を得た。樹脂成形体の評価結果を表４に示す。【０１５０】
［比較例１０］
分散剤粒子（Ｘ）の分散剤共重合体（Ｘ−１）を、分散剤共重合体（Ｘ−２）に変更し、その配合量を表４記載のとおりに変更した以外は実施例１と同様にして樹脂成形体を得た。樹脂成形体の評価結果を表４に示す。【０１５１】
【表４】
2020027212.tif 000008
【０１５２】
実施例１〜１５の樹脂成形体は、分散剤粒子（Ｘ）の粒子の表面にタングステン酸化物粒子（Ｗ）が吸着して複合粒子（ＸＷ）を形成していた。そのため、実施例１〜１５の樹脂成形体は、透明性、低着色性及び熱線遮蔽性に優れていた。【０１５３】
比較例１及び２の樹脂成形体は、分散剤粒子（Ｘ）を含まない。そのため、比較例１及び２の樹脂成形体は、タングステン酸化物粒子（Ｗ）が凝集粒子を形成しており、透明性が不十分であり、着色が大きかった。
比較例３及び４の樹脂成形体は、タングステン酸化物粒子（Ｗ）を含まない。そのため、比較例３及び４の樹脂成形体は、熱線遮蔽性が劣っていた。
比較例５〜７の樹脂成形体は、分散剤粒子（Ｘ）の代わりに、それぞれ複合粒子（ＸＷ）を形成しない共重合体（Ｄ−３）〜（Ｄ−５）をその他の分散剤として含む。そのため、比較例５〜７の樹脂成形体は、着色が大きかった。【０１５４】
実施例１６〜２２の樹脂成形体は、（メタ）アクリル重合体（Ｐ）と、タングステン酸化物粒子（Ｗ）と分散剤粒子（Ｘ）を含有する。そのため、実施例１６〜２２の樹脂成形体は、透明性、低着色性及び熱線遮蔽性に優れていた。【０１５５】
比較例８の樹脂成形体は、分散剤粒子（Ｘ）を含まない。そのため、比較例８の樹脂成形体は、着色が大きかった。【０１５６】
比較例９の樹脂成形体は、タングステン酸化物粒子（Ｗ）を含まない。そのため、比較例９の樹脂成形体は、熱線遮蔽性が劣っていた。【０１５７】
比較例１０の樹脂成形体は、分散剤粒子（Ｘ）の代わりに、複合粒子（ＸＷ）を形成しない分散剤共重合体（Ｘ−２）をその他の分散剤として含む。そのため、比較例１０の樹脂成形体は、透明性が不十分であり、着色が大きかった。
【産業上の利用可能性】
【０１５８】
本発明の樹脂成形体は、透明性、低着色性及び熱線遮蔽性に優れているので、建造物、自動車、列車又はバスに使用される屋根材、窓材、照明、看板に使用される保護材に好適に用いることができる。
【符号の説明】
【０１５９】
１  タングステン酸化物粒子（Ｗ）
２  分散剤粒子（Ｘ）（粒子状共重合体（Ｄ））
３  複合粒子（ＸＷ）
４  （メタ）アクリル重合体（Ｐ）
【図１】
2020027212.tif 000009
【図２】
2020027212.tif 000010
【図３】
2020027212.tif 000011
【図４】
2020027212.tif 000012
【国際調査報告】
2020027212.tif 000013
2020027212.tif 000014
2020027212.tif 000015
2020027212.tif 000016